(57)【要約】【課題】ブランド等の絵柄の入った着色シート等は、被貼着体に貼付されたりして、その被貼着体の真正性を証明するものであるため、単にシート等の上に同様の絵柄を印刷した偽造品を作製し、真正でない他の被貼着体へ貼付して使用されることが可能であると、その証明性を維持することができなくなるという課題を有していた。【解決手段】着色シート等を構成する透明樹脂基材の上下に、わずかに視認性の異なる絵柄を形成することにより、あたかも一つの絵柄が形成されているように認識させ、真正性を判定する際には、そのわずかな視認性の差を判定することにより、真正性を容易に判定可能な絵柄の入った着色シート等を提供する。【選択図】  図１
2014124829.tif 000002
【特許請求の範囲】
【請求項１】
透明樹脂基材の一方の面の一部に着色パターン層Ａが設けられ、前記透明樹脂基材の他方の面の一部に着色パターン層Ｂが設けられ、且つ、前記透明樹脂基材の他方の面並びに前記着色パターン層Ｂに追従するように高輝度インキ反射層が設けられた着色シートにおいて、
前記着色パターン層Ｂの前記透明樹脂基材と接していない面は、前記透明樹脂基材の他方の面に対して所定角度の斜面、もしくは、曲面の一部からなる形状をなしていることを特徴とする着色シート。
【請求項２】
前記透明樹脂基材のヘーズが、１０％以下であることを特徴とする請求項１に記載の着色シート。
【請求項３】
前記透明樹脂基材の屈折率と、前記着色パターン層Ｂの屈折率が同一、もしくは、その屈折率差が０．１以下であることを特徴とする請求項１または２に記載の着色シート。
【請求項４】
請求項１〜３に記載の着色シートの前記高輝度インキ反射層の上に、粘着剤層が設けられていることを特徴とする着色ラベル。
【請求項５】
請求項１〜３に記載の着色シートの前記高輝度インキ反射層の上に、接着剤層が設けられ、且つ、前記透明樹脂基材と前記着色パターン層Ａを覆うように転写用基材が剥離可能に設けられていることを特徴とする着色転写シート。
【発明の詳細な説明】
【技術分野】
【０００１】
本発明は、着色シート、着色ラベル及び着色転写シート（以下、着色シート等ともいう。）に係り、詳しくは、視認性の異なる２種類の着色パターンをあたかも一つのパターンとして認識することができるように形成したことにより、高い偽造防止性を有し、且つ、その真正性を容易に判定できる偽造防止用着色シート、着色ラベル及び着色転写シートに関するものである。
【０００２】
ここで、視認性とは、「視覚的な文字や図形などを明確に認識することができるかを表すもの」であって、実際に目で見て確認した際の文字や図形などの見易さを示すものである。別の言い方をすれば、何らかの手段で形成された文字や図形などの光学的特性の一つと言うことができる。
【０００３】
本明細書において、配合を示す「部」は特に断わらない限り質量基準である。
【０００４】
さらに、透明樹脂基材上に設けられた、ある着色パターン層の、透明樹脂基材と接していない面が、「所定角度の斜面」であるとは、その面が、透明樹脂基材の他方の面に対して、所定角度で傾斜していることを意味する。また、このことは、傾斜している略平面をなすことをも含む。（ここで略平面とは、その平面の凹凸や曲りの程度が目視では判別できない程度に小さいものであって、目視観察においては「平面」と認識するような「面」を意味する。）
もしくは、透明樹脂基材上に設けられた、ある着色パターン層の透明樹脂基材と接していない面が、「曲面の一部からなる形状」であるとは、その面が所定の曲面を持つ立体物の上部を切り取ったときのその切り取り形状、例えば、その面が、所定の曲率半径を有する球面の一領域を占める形状であるとして、その球面を一つの平面で切り取ったときのドーム状の部分を指す。（以下、「曲面の一部からなる形状」を「球面の一部からなる形状」、または、単に「球面形状」とも略す。）
さらに、その「球面の一部からなる形状」の中心軸（その「球面の一部からなる形状」の中心点と、その「球面そのもの」の中心点とを結ぶ直線を意味する。いわゆる光学レンズ等の「光軸」と同等の「軸」であり、以下、「光軸」ともいう。）が基材面に対して垂直、もしくは、所定の角度をなすように形成されていることを意味する。そして、「球面」は、「幾何学的に定まる理論上の単一な面」のみではなく、その「面」に内在する凹凸や曲りの程度が目視では判別できない程度に小さいものであって、目視観察においては「幾何学的に定まる理論上の単一な球面」と認識するような「面」をも含む。
【０００５】
また、「ヘーズ（曇価ともいう。）」とは、ＪＩＳ  Ｋ  ７１３６「プラスチック−透明材料のヘーズの求め方」に準じて求められるものであって、「試験片を透過する透過光のうち、前方散乱によって入射光から２．５度以上それた透過光の百分率」であり、「全光線透過率（平行透過率＋拡散透過率）に対する拡散透過率の比」として定義されるものである。
【背景技術】
【０００６】
（主なる用途）本発明の着色シート等の主なる用途としては、偽造防止分野や意匠用途などに使用される分野であって、具体的には、以下の（１）から（４）に使用される分野がある。
（１）製造メーカー純正品等、純正品の認証が意義を持つ種々の商品分野、例えば、電子機器、電気機器、コンピュータ関連製品、及び、それらの構成部品、コンピュータ関連ソフト、純正備品類（用紙やトナーなどのプリンタ消耗品等。）医薬品、医薬部外品もしくは化成品等。
（２）商品そのものが真正品であることを消費者に強く求められる分野、もしくは、シート等を貼付等することで意匠性を高めたり、商品が高価であることを示し、その商品の付加価値を高める分野など、例えば、書籍、文書、講演、演劇、映画、写真、絵画、彫刻、版画、図面、模型等もしくは、それらの編集物、又は記録媒体に記録したもの（ビデオカセット、コンパクトディスク、デジタルビデオディスクなど）等の著作物、所定の設定をされ、変更を防止しているＲＯＭボード（コンピューター機器、ゲーム機、遊技機等に用いられるもの。ＲＯＭとボードに渡る貼付も含む。）、時計類、ネクタイ、マフラー、衣服等衣類、ハンカチーフ、ネッカチーフ、カバン、バッグ、ベルト、財布、小物入れ、装身具、宝石等宝飾品、スポーツ用品、化粧品、食器類、記念カップ、キーホルダー、置物、花瓶、陶器、人形、家具類、建具類、傘、ステッキ、食品容器、たばこ、葉巻等、及びそれらの高級ブランド品等。
（３）本人確認の手段（ＩＤ証）分野、例えば、パスポート、運転免許証、保険証、会員証、身分証、住民登録証、病院カード、もしくは図書館カード等。
（４）経済秩序を保つ上で真正品であることが求められる分野、例えば、商品券、ギフト券等の金券類、もしくはプリペイドカード、クレジットカード、キャッシュカード等のカード類。
【０００７】
さらには、これらのものを包装し、その包装を封印する分野、例えば、単に保管のため、もしくは郵便物や小荷物として封筒に入れたり、パッケージに入れて配達や配送をする分野、商品をパッケージに入れて販売する分野、単純に包装する分野、それらの封緘シールとして使用する分野、また、それらの説明書や効能書等にその真正性を証明したり、後発医薬品との識別をするために貼付する分野等、または、これらのものを提供するサービスの用に供するもの等、例えば、各種サービスを提供する証し、貸与品の証し、さらには、各種サービスを受けることができる証し等に関し、特に、その着色シート等に、印刷パターン等による、製造メーカー、出版社、著作者、ゲーム機運用会社、高級ブランド、証明書発行者、カードセキュリティ会社、金券類等発券または発行者、配達または配送会社、販売会社、その他関連組織等の名称や、ロゴ、印章、その他、他社との識別性を有する文字、図形、記号等、すなわち、ブランドロゴ表示や、真正性を表す文字や記号等を含めており、そのロゴや、文字、図形、記号等が、その製品の付加価値や、品質保証等の信頼性を高めるもの（証明するもの）である分野に好適である。
（先行技術）近年、光の干渉を用いて立体画像（３Ｄ画像）を再生し得るホログラムの開発が進められ、このホログラムは高度な製造技術を要すると共に様々な形態、例えばラベル、シール、または、箔状に形成可能なことから、これを応用し、偽造防止手段として、上記分野を含め、様々なものの一部に貼着して使用されている。
【０００８】
このホログラムは、一見して本物か否かが判り、しかも上記したように製造が困難であることから、広く利用されるようになってきた。
【０００９】
すなわち、偽造防止手段として、クレジットカード等の金券類、証明書等の一部に設けたり、外観の目新しさを狙つて本の表紙、パンフレット、レコードジャケット、パッケージ、衣類等の様々な物品に設けることが試みられている。
【００１０】
この様なホログラムの装飾性及び偽造防止性を高めるために、所定の「絵柄」をホログラムに付与することが行われている。すなわち、物品に貼着されたホログラム付きラベルの表面に「絵柄」を印刷等により設けることが試みられている。
【００１１】
従来、本出願人は、絵柄入りホログラム付きラベルについて、支持体とその支持体上に透明樹脂、反射性薄膜層、接着剤層及び、必要に応じて剥離シ−トが順次積層されると共に、上記の任意の層間に少なくとも一層の「絵柄」層を有してなるもので、「絵柄」とホログラム再生像が一体に調和し、且つ、絵柄入りホログラム付きラベルを貼着した「被着体」のデザイン、色彩、色調と調和した美麗なものとし、「ホログラムステッカー」として有用であると共に、クレジットカード等の金券類及び高級製品に貼り付けられた場合には、高い偽造防止性を発揮する、絵柄入りホログラム付きラベルを提供している。
【００１２】
特に、その反射性薄膜層に隣接して（接着して）「絵柄」層を設け、「絵柄」を書き換えようとした場合、反射性薄膜層が損壊してしまい、書き換えられた「絵柄」であるか否かが容易に判別でき、偽造防止を図ることができるものを開示している（特許文献１参照。）。
【００１３】
また、これら着色ラベルの表面の支持体は、樹脂フィルムであり、その樹脂フィルムのみでは、付加した絵柄の耐擦傷性などの耐久性が不十分であるとして、着色ラベル表面の耐擦傷性などの耐久性を向上させ、裏側が透けず、質感にも優れるホログラム付きラベル及びその製造方法をも開示している（特許文献２参照。）。
【００１４】
しかしながら、これらの着色ラベルに付加された「絵柄」層や、「印刷」層は、一般的コート方法や、一般的印刷方法により、各印刷方法に適したインキの顔料及び染料を選択して形成されるものであって、あくまで、「絵柄」層を書き換えようとすると、その「絵柄」層と接している「反射性薄膜層」を傷つけてしまい、「絵柄」層のみを書き換えることが物理的に難しいという特性から、偽造防止を図るものである。
【００１５】
特許文献２においても、「印刷」層は、「公知の印刷法で特に限定されることなく、例えば、公知のインキを用いて公知のスクリーン印刷やグラビア印刷で印刷すればよい」と記載するのみであって、真正なホログラムに「類似した視認性」（目視にて観察した際に、ホログラム再生像のように具体的な「像」を結像しないものの、光を乱反射したり、部分的に輝いたりして、「類似する光学的効果」を醸し出していることを意味する。）を付与したラベルに、全く同一の色調を有する「印刷」層を施して偽造品を作製することが可能と考えられた。
【００１６】
この問題を解決するために、「印刷」層形成領域の上においてもホログラム効果を発現させるため、本出願人は、ホログラムレリーフ上に透明反射性薄膜層を設け、その透明反射性薄膜層上の一部に「印刷」層を設け、それらの層全体を覆うように全反射性薄膜層を設ける技術を開示している（特許文献３参照。）。
【００１７】
しかしながら、これらの技術は、ホログラムを製造するという非常に煩雑な工程を必須としており、シート等が非常に高価となるだけでなく、「印刷」層は、一般的なものであって、「印刷」層そのものには、何ら偽造防止性を付与していないことから、やはり、上記したような偽造を防ぐことができず、「印刷」層そのものに対して偽造防止機能を持たせるという、より高度で安価な偽造防止効果を提供することができないものであった。
【先行技術文献】
【特許文献】
【００１８】
【特許文献１】実公平５−１８７７９号公報
【特許文献２】特開２００７−８６２５１号公報
【特許文献３】特開平７−１２９０６９号公報
【発明の概要】
【発明が解決しようとする課題】
【００１９】
本発明は、２種類の着色パターン層（例えば、「印刷」層など。）を、透明樹脂基材の上下に設けることによって、あたかも、一つの着色パターン層が形成されているように観察されるものの、あらかじめ定められた観察方法によっては、目視にて容易に、その２種類の着色パターン層を判別可能である、安価で、偽造防止性に優れ、且つ、真正性の判定が簡易な、着色シート、着色ラベル及び着色転写シートを提供する。
【課題を解決するための手段】
【００２０】
上記の課題を解決するために、
本発明の着色シートの第１の態様は、
透明樹脂基材の一方の面の一部に着色パターン層Ａが設けられ、前記透明樹脂基材の他方の面の一部に着色パターン層Ｂが設けられ、且つ、前記透明樹脂基材の他方の面並びに前記着色パターン層Ｂに追従するように高輝度インキ反射層が設けられた着色シートにおいて、前記着色パターン層Ｂの前記透明樹脂基材と接していない面は、前記透明樹脂基材の他方の面に対して所定角度の斜面、もしくは、曲面の一部からなる形状をなしていることを特徴とするものである。
【００２１】
上記第１の態様の着色シートによれば、
透明樹脂基材の一方の面の一部に着色パターン層Ａが設けられ、前記透明樹脂基材の他方の面の一部に着色パターン層Ｂが設けられ、且つ、前記透明樹脂基材の他方の面並びに前記着色パターン層Ｂに追従するように高輝度インキ反射層が設けられた着色シートにおいて、前記着色パターン層Ｂの前記透明樹脂基材と接していない面は、前記透明樹脂基材の他方の面に対して所定角度の斜面、もしくは、曲面の一部からなる形状をなしていることを特徴とする着色シートを提供することができ、あたかも一つのパターンとして形成されたものと観察される着色パターンが、実際には、視認性の異なる２種類の着色パターンから構成されていることで、安価で、偽造防止性が高く、真正性の判定が容易な、着色シートを提供することができる。
【００２２】
特に、前記着色パターン層Ａが、例えば「ある文字情報等」である「パターンａ」を構成し、前記着色パターン層Ｂが、「『パターンａ』とは異なる文字情報等」である「パターンｂ」を構成しているものとしたときに、前記着色シートを前記透明樹脂基材側の真正面（その前記透明樹脂基材の他方の面に対して垂直上方から観察するという意味。）から観察した際には、前記着色パターン層Ａ及び、前記着色パターン層Ｂが、同一の「色」を呈して、「パターンａ」と「パターンｂ」との区別がなくなり、その「パターンａ」と「パターンｂ」とが、「合成されたパターン」、すなわち、「一つのパターンｃ」（合成された一つの文字情報等）として視認され、且つ、前記着色シートを前記透明樹脂基材側の予め定まった角度で斜め上方から観察した際には、前記着色パターン層Ａと、前記着色パターン層Ｂが、互いに異なる「色」を呈して、「パターンａ」と「パターンｂ」との区別が現れ、その「パターンａ」と「パターンｂ」とが別々の文字情報等、すなわち、「ある文字情報等」と、「異なる文字情報等（『ある文字情報』とは別の文字情報等を意味する。）」として観察されることを特徴とする着色シートを提供することができる。
【００２３】
このことは、一見して「一つのパターンｃ」、すなわち、一つの「色」で表現された「一つの文字情報等」を提示していると観察されるパターンが、所定の観察角度において、「パターンａ」と「パターンｂ」という、異なる「色」を呈する「二つに分割された、それぞれの文字情報等」として観察されることを意味する。
【００２４】
本発明の着色シートの第２の態様は、
前記透明樹脂基材のヘーズが、１０％以下であることを特徴とするものである。
【００２５】
上記第２の態様の着色シートによれば、
前記透明樹脂基材のヘーズが、１０％以下であることを特徴とする第１の態様の着色シートを提供することができ、着色パターン層Ｂの視認性をより明確なものとして、その偽造防止性をさらに高めた、着色シートを提供することができる。
【００２６】
本発明の着色シートの第３の態様は、
前記透明樹脂基材の屈折率と、前記着色パターン層Ｂの屈折率が同一、もしくは、その屈折率差が０．１以下であることを特徴とするものである。
【００２７】
上記第３の態様の着色シートによれば、
前記透明樹脂基材の屈折率と、前記着色パターン層Ｂの屈折率が同一、もしくは、その屈折率差が０．１以下であることを特徴とする第１の態様または第２の態様の着色シートを提供することができ、透明樹脂基材と着色パターン層Ｂの界面における反射光を消失させる効果をより明確なものとして、その偽造防止性をさらに高めた、着色シートを提供することができる。
【００２８】
本発明の第４の態様である着色ラベルは、
第１〜第３の態様の着色シートの前記高輝度インキ反射層の上に、粘着剤層が設けられていることを特徴とするものである。
【００２９】
上記の態様の着色ラベルによれば、
第１〜第３の態様の着色シートの前記高輝度インキ反射層の上に、粘着剤層が設けられていることを特徴とする着色ラベルを提供することができ、被貼着体への適用を容易とし、且つ、高輝度インキ反射層と粘着剤層の粘着力を大きくした、着色ラベルを提供することができる。
【００３０】
本発明の第５の態様である着色転写シートは、
第１〜第３の態様の着色シートの前記高輝度インキ反射層の上に、接着剤層が設けられ、且つ、前記透明樹脂基材と前記着色パターン層Ａを覆うように転写用基材が剥離可能に設けられていることを特徴とするものである。
【００３１】
上記の態様の着色転写シートによれば、
第１〜第３の態様の着色シートの前記高輝度インキ反射層の上に、接着剤層が設けられ、且つ、前記透明樹脂基材と前記着色パターン層Ａを覆うように転写用基材が剥離可能に設けられていることを特徴とする着色転写シートを提供することができ、偽造防止性を付与する対象物へ容易に適用でき、高輝度インキ反射層と粘着剤層の粘着力をも大きくして、適用後は、もはや剥がすことを物理的に難しくして、その偽造防止性を高めることが可能な、着色転写シートを提供することができる。
【００３２】
本発明の着色シート等は、透明樹脂基材の一方の面の一部に、着色パターン層Ａが形成されており、その着色パターン層Ａが表している「パターン」（パターンａと称している。）が、「同色（一つの色）」の「パターン」（パターンａ）として、視認される。
【００３３】
さらに、本発明の着色シート等には、透明樹脂基材の他方の面の一部に、着色パターン層Ｂが設けられており、且つ、その着色パターン層Ｂの透明樹脂基材と接していない面が、斜面、もしくは、球面形状となっており、その着色パターン層Ｂが表している「パターン」（パターンｂと称している。）が、「同色（一つの色）」の「パターン」（パターンｂ）として、視認される。
【００３４】
そして、着色パターン層Ａの形成領域である「パターンａ」と、着色パターン層Ｂの形成領域である「パターンｂ」とが、特定の観察角度範囲において、「一つの色を有する一つのパターン」（パターンｃと称している。）を構成するように形成されているため、この「色」の同一性により、本発明の着色シート等には、その範囲において、あたかも一つの「パターンｃ」が形成されているように観察される。
【００３５】
そもそも、「色」とは、「物体」からの反射光を、色相(色合い)、彩度(鮮やかさ)、明度(明るさ)の３つの要素で視認し、認識される「情報」である。（３要素は、「色の三属性」とも呼ばれる。）
そして、慣用的に用いられる「色調」という語は、色の配合、色の濃淡や強弱などのぐあいを意味し、上記と同様に、「色相」、「彩度」及び「明度」を複合した概念であるが、本明細書では、この３要素からなるものを「色」という語で統一する。
【００３６】
従って、ここでいう「二つ以上の物体が同色である」とは、それらの「物体」が、「同一の色を呈する」ことであって、それらが、「同一の色相」、「同一の彩度」及び「同一の明るさ」を有していることを意味し、それらを視認したときに、それらが「同じ色」と認識されることをいう。
【００３７】
すなわち、着色パターン層Ａや、着色パターン層Ｂは、透明性を有する樹脂に、染料や顔料を分散し、且つ、溶解したものを用いるが、染料や顔料の種類、その分散性、溶解性、顔料粒子の大きさや、形状、その表面状態、その他の添加剤、そして、形成方法や、形成時の乾燥条件、硬化条件、さらには、その厚さや、界面の状態により、色相、彩度、明度が決まり、そして「色」が定まることとなる。
【００３８】
さらに、本発明の着色シート等の着色パターン層Ｂの形成厚さには、傾斜、もしくは、所定の曲率半径によって定まる変化があるため（着色パターン層Ｂの一方の面が透明樹脂基材と接し、他方の面が斜面となっているため、その厚さは、徐々に、薄いほうから厚い方へと単調増加していることをいう。もしくは、着色パターン層Ｂの一方の面が透明樹脂基材と接し、他方の面が球面形状となっているため、その厚さは、徐々に、球面形状の周辺にあたる薄い方の領域から、球面形状の中心の厚い方の領域へと所定の曲率で増加していることをいう。）、着色パターン層Ｂを形成する際に一つの組成のインキのみを用いたときには、着色パターン層Ｂの形成領域内において、若干の「色」の違いが視認される可能性がある。
【００３９】
その着色パターン層Ｂの傾斜角度（透明樹脂基材の「他方の面」と「斜面」とがなす角度である。）は、本発明の着色シート等を観察する点（観察者の目の位置。）から通常３０ｃｍ程度の距離だけ離してその真正性を判断することを考慮して、５度〜４０度とすることができる。その中でも、１０度〜３０度とすることが好適である。
【００４０】
真正性の判断時に、例えば、３０ｃｍの距離だけ離して本発明の着色シート等を観察する際に、「着色パターン層Ｂの斜面によって反射される光」は本来秘匿されていなければならないが、傾斜角度が５度未満であると、「着色パターン層Ｂの斜面によって反射される光」の反射角度が、透明樹脂基材の「他方の面」に対して垂直方向に戻ってくる光（観察方向に向かう光。）に対して、１０度未満となり、それらの二つの光を同時に視認してしまうこととなり、「着色パターン層Ｂの斜面によって反射される光」の秘匿性が著しく低下する。
【００４１】
また、傾斜角度を４０度超とすると、その反射光と垂直方向に戻ってくる光との間の角度が８０度を超えることとなり、真正性を判断する際の視認がしづらくなると同時に、その判定の再現性、すなわち、判定の信頼性が低下する。
【００４２】
従って、秘匿性と判定の信頼性をより高いものとするために、着色パターン層Ｂの傾斜角度を、５度〜４０度とし、さらには、１０度〜３０度とする。
【００４３】
もしくは、着色パターン層Ｂの球面形状の上に、その球面形状に追従するように高輝度インキ反射層を形成すると、あたかも、そこに、その高輝度インキ反射層による凹面鏡が置かれたような状態となり、その凹面鏡に入射する平行光は、その曲率半径をＲ（ｍｍ）とし、着色パターン層Ｂの屈折率ｎが１．５であった場合には、着色パターン層Ｂの球面形状の底の位置から、光軸方向に対して、Ｒ／（２×１．５）（ｍｍ）の距離だけ離れた位置に、その平行光が集光する。従って、この集光点に観察者の目を置くと、その凹面鏡からの光を全て受け、着色パターン層Ｂが明るく輝いて見えることとなる。
【００４４】
従って、屈折率が１．５の着色パターン層Ｂに形成する球面形状の曲率半径は、本発明の着色シート等を観察する点（観察者の目の位置。）から通常３００ｍｍ程度（２００ｍｍ〜４００ｍｍの範囲内）の距離だけ離してその真正性を判定することを考慮して、６００ｍｍ〜１２００ｍｍとすることができる。（着色パターン層Ｂの屈折率をｎとすると、球面形状の曲率半径は、２００×２ｎ〜４００×２ｎ（ｍｍ）とすることを意味する。もちろん、３００×２ｎ±１０％と設定して、真正性を判定する者が、その観察点を着色シート等から約３００ｍｍの位置に置き、その着色シート等を前後に少し移動させるだけで、容易にその集光する点を見つけることができるようにすることも好適である。）
真正性判定時には、３００ｍｍの距離だけ離して本発明の着色シート等を観察することになるが、その際に、「着色パターン層Ｂの『球面形状』によって反射され、集光点に集光される光」は、曲率半径が６００ｍｍ未満であると、集光点が着色シート等から約２００ｍｍのところとなり、その点から再び光が広がるため、通常の観察点である着色シート等から３００ｍｍの位置においては、視認し得る可能性が小さくなる。また、曲率半径が１２００ｍｍ超であると、集光点が着色シート等から約４００ｍｍのところとなり、通常の観察点においては、着色パターン層Ｂの球面形状によって反射された光が、十分に集光されておらず、やはり、視認し得る可能性が小さくなる。
【００４５】
さらに、秘匿されている「着色パターン層Ｂの球面形状によって集光される光」を、その真正性判定時に確実に視認できるようにするためには、その着色パターン層Ｂの球面形状は、所定の曲率半径を持つ幾何学的に精密な、いわゆる理想的な単一の球面となっていることが最も望ましく、少なくとも略球面（その球面を拡大すると微小な段差や凹凸が存在するが、その段差や凹凸が微小であって、且つ、光吸収現象や光回折現象を生じず、目視観察レベルでは、連続するなだらかな面であって、あたかも精密な球面であると視認されることを意味する。）とする必要がある。
【００４６】
すなわち、その面が精密な球面であれば、その球面上に高輝度インキ反射層を設けた時に、理想的な凹面鏡となってその集光性が高くなり、また、球面収差や歪曲収差等による不必要な集光点の分散を防止することができる。但し、色収差は必ず発生するため、着色パターン層Ｂの「色」を基準としてその「色」の波長に適合する球面を設計する。
【００４７】
このようにすることにより、集光される光の集光点の位置のブレ幅を非常に小さいものとすることができ、そのような光が存在することを知らない第三者に発見される可能性をより小さいものとすることができる。
【００４８】
以下、着色パターン層Ｂの前記透明樹脂基材と接していない面が、前記透明樹脂基材の他方の面に対して所定角度の斜面をなしている場合を主として詳述する。
【００４９】
さらに、秘匿されている「着色パターン層Ｂの斜面によって反射される光」を、その真正性判定時に確実に視認できるようにするためには、その着色パターン層Ｂの斜面は平面であることが最も望ましく、少なくとも略平面とする必要がある。すなわち、その斜面が平面であれば、反射する光の反射角度のブレ幅を非常に狭いものとすることができ、そのような光が存在することを知らない第三者に発見される可能性を極限まで小さいものとすることができる。また、その斜面が略平面であったとしても、不要な回折現象を生じない程度に凹凸が小さいものであるか、または、凹凸面が単調に変化するような面であれば、上記と同様に反射する光のブレ幅を比較的狭いものとすることができる。また、着色パターン層Ｂが離散的に形成されたものである場合には、それぞれの形成部分におけるそれぞれの傾斜角度は同一であることが望ましく、異なるとしても、その差が５度未満、さらには、１度未満であることがより望ましい。
【００５０】
但し、着色パターン層Ｂの形成領域「パターンｂ」が、比較的大きな領域、例えば、縦５ｍｍ×横５ｍｍの正方形の領域であった場合、この領域に傾斜角度３０度の一つの斜面を形成するには、一つの端の厚さを０．０３ｍｍとした場合には、他端の厚さを（０．０３ｍｍ＋２．８ｍｍ）の厚さとする必要があり、このような厚さの着色層を形成することは凹版印刷方式や成形方式等により可能であるものの、その形成精度を高く維持することは困難である。
【００５１】
そこで、この縦５ｍｍ×横５ｍｍの領域を縦５０μｍ×横５０μｍの領域に分割し、その小さな個々の領域に対して、それぞれ傾斜角度３０度の斜面を形成することで、その形成精度を高くすることも好適である。
【００５２】
こうすることにより、縦５０μｍ×横５０μｍの領域の一端の着色層の厚さを１０μｍとした場合には、他端の着色層の厚さを３８μｍとすることで、３０度の傾斜角度の斜面を再現性よく形成することが可能となる。
【００５３】
さらには、縦５ｍｍ×横５ｍｍの領域を、縦５０μｍ×横５０μｍの領域に分割した後、その飛び飛びの位置のみに着色層を形成したり、直径５０μｍの網点領域の集合体とすることもその形成を容易とし、好適である。
【００５４】
そして、この着色パターン層Ａや、着色パターン層Ｂの裏面（背後という意味を含む。）に、高輝度インキ反射層を設けて光を反射させたときには、上記した傾向がさらに顕著に現れ、また、参照する光の波長分布や、強度分布によって、上記反射光の３要素が変化し、結果として、視認される「色」が異なるものとなってしまう可能性がある。
【００５５】
従って、本発明における「同一の色」を実現するためには、本発明の着色シート等を参照する際の、着色シート等の中を透過または反射する光の挙動を踏まえ、調整して、最終的に、特定の範囲で観察される「色」を同一とする必要がある。
【００５６】
すなわち、その着色パターン層Ａにおいて視認される「色」を、その垂直上方で観察する際には、単純に着色パターン層Ａの最上面で反射される光だけでなく、着色パターン層Ａと透明樹脂基材を透過し、高輝度インキ反射層で垂直方向に反射され、再び、透明樹脂基材と着色パターン層Ａを透過して戻る光（戻り光ともいう。）を考慮に入れる必要がある。
【００５７】
また、着色パターン層Ｂにおいて視認される「色」を、その垂直上方で観察する際には、着色パターン層Ｂと透明樹脂基材との界面で単純に反射される光だけでなく、透明樹脂基材の透明性や、着色パターン層Ｂの厚さとその変化の度合いを考慮する必要がある。
【００５８】
さらに、その着色パターン層Ｂにおいて視認される「色」を、その斜面の反射方向で観察する際には、透明樹脂基材と着色パターン層Ｂを透過し、高輝度インキ反射層で正反射して、再び、着色パターン層Ｂと透明樹脂基材を透過する光を考慮に入れる必要がある。（ここで、正反射とは、ある反射面に対して、光の入射角度と出射角度が等しい反射をいう。）
ここで、着色パターン層Ａや着色パターン層Ｂの「色」は、当然に、その表面での反射光だけでなく、着色パターン層Ａや着色パターン層Ｂの層内まで侵入し、層内にある着色顔料などによって反射される光を含むが、説明の簡略化のため、以下の説明においては、「着色パターン層Ａの表面での反射、または、着色パターン層Ｂの表面での反射」という表現に統一する。
【００５９】
いずれにしても、本発明の着色シート等においては、その垂直上方の所定の位置から観察する際に、着色パターン層Ａと、着色パターン層Ｂの「色」が「同一の色」を呈することが必須であり、且つ、その斜面の反射方向での観察において、着色パターン層Ａと、着色パターン層Ｂの「色」が異なる「色」を呈することが求められる。
【００６０】
もちろん、その斜面の反射方向での観察において、着色パターン層Ａと、着色パターン層Ｂの「色」が明確に異なる「色」を呈するようにしたり（「色差」が大きいことを意味する。）、さらには、そのような差が発現する観察角度（判定可能な角度範囲という意味。）を非常に狭いものとすることが真正性判定の信頼性、すなわち、偽造防止性を向上させるため、特に好ましい。
【００６１】
ここでいう「色差」とは、例えば、Ｌ*ａ*ｂ*色度図（ＬＡＢ表色系）における△Ｅ｛＝（△ａ2＋△ｂ2＋△Ｌ2）1/2）｝で表される「色差」であって、「同色」とは、この「色差」が、０．５以下となることを意味する。
【００６２】
国際照明委員会（ＣＩＥ）が提唱する表色系には、その他、ＲＧＢ系、ＸＹＺ系（Ｙｘｙ系）、ＵＶＷ系（Ｌｕｖ系）等があるが、これらは相関しており、容易に換算が可能であって、その換算値を用いることもできる。
【００６３】
そして、「色」の変化は、この△Ｅが０．５を超えると「差があるもの」として認識され（ＳＬＩＧＨＴ：差がわずかに感じられる。）、１．５を超えると明確にその「違い」を視認できる（ＮＯＴＩＣＥＡＢＬＥ：差がかなり感じられる。）。
【００６４】
そもそも、本発明の着色シート等を観察する一般的環境は、上記した種々の用途において、その着色シート等を適用した物品等を使用する環境であって、身に着けたり、持ち運びする場合には、屋外環境であったり、外出先のデパートやショッピングモール等の室内環境となり、家庭内に据え置くものに適用した場合には、その家庭内環境となる。
【００６５】
屋外環境においては、太陽光線や、その太陽光線が建物等で反射した光が入射光となり、室内環境においては、デパート等や、ショッピングモール等、さらには、一般家庭内の照明である蛍光灯等が光源となって、その蛍光灯等が発する光が入射光となるため、その角度は、複数、且つ、様々であり、それら多数の入射光によって、正反射光が発現する。
【００６６】
従って、着色パターン層Ｂの「パターンｂ」の領域は、非常に限られた所定の角度方向（高輝度インキ反射層の正反射角度方向。）にたまたま照明光源が存在していた場合を除き、一つの「色」を常に呈することとなる。しかも、そのような偶然によって、所定の角度に照明光源が存在したとしても、その一つや二つの照明光源からの照明光の量は、室内全体の照明光源による照明光の量と比較すると無視できる。
【００６７】
これは、所定の角度が非常に狭く設定してあり、しかも、観察者と着色シート等を結ぶ線から左右に外れるものは対象外となるため、着色パターン層Ｂの「色」に影響を及ぼすと考えられる角度範囲は、非常に狭い範囲に限定されるためである。（例えば、着色シート等を中心とするドーム状の半円球の曲面を想定したとき、その曲面上の中で、該当する範囲が、その曲面の面積全体に比較し、１／１００未満となるという意味である。）
従って、観察者は、照明光源を着色パターン層Ｂの「色」に影響を及ぼす角度範囲内にのみに配置するような方法（その光源以外の周辺の光源を遮蔽するという意味。これが真正性判定方法の一例である。）をとらない限り、着色パターン層Ｂの「色」の変化に気づくことはない。
【００６８】
このように、「パターンｂ」が非常に限られた光学的な環境条件以外で「一定」の色を呈することは、この「色」を基準として、その限られた光学的な環境条件における僅かに色が変化する瞬間を「対比する」ことを可能にしており、この「対比」により、確実な真正性判定を実現している。
【００６９】
さらに、着色パターン層Ａ及び着色パターン層Ｂを、比較的隠ぺい性が高いもの、例えば、可視光透過率にして１０％〜３０％（層内を往復して戻る光は１％〜９％になる。）とし、斜面での正反射光を僅かなものとすると、着色シート等を一瞥したのみでは、上記した「視認性の差」を「認識し難いもの」とすることができ、この僅かな「視認性の差」が存在することを知り得る者（正当な権利を有する者を意味する。）のみが、その「差」を探し出すようにして判読し、真正性を判定することができるようにすることも好適である。
【００７０】
また、「パターンａ」を、垂直上方から観察した場合には、その背後にある高輝度インキ反射層からの均一な反射光を受けて、その領域の隅々まで一様な明るさを付加された、同一の「色」として観察される。
【００７１】
この反射光の強度は均一であり、そして、その反射角度は、垂直方向となる。
【００７２】
そして、「パターンｂ」を垂直上方から観察した場合には、着色パターン層Ｂの下の「斜面」及び、その面に追従して形成されている高輝度インキ反射層からの「正反射光」は観察者の方には戻ってこないため、背後からの明るさは付加されない。
【００７３】
従って、このような「パターンａ」と「パターンｂ」を同一の「色」とするためには、少なくとも、着色パターン層Ｂの「明度」を着色パターン層Ａよりも上げるか、または、着色パターン層Ａの厚さを着色パターン層Ｂの厚さより厚くして、光の透過性を下げる必要がある。
【００７４】
このような調整により、所望の条件下において、「パターンａ」と「パターンｂ」の「色」を同一とする。（ここでいう「色が同一」とは、それらの戻り光を色差計等により光学的に測定した場合に、「同一の色」となることを意味することは言うまでもない。）
例えば、観察者に対して、「パターンｂ」から戻ってくる光と、「パターンａ」から戻ってくる光との比が、（１．５）対（１）のときには、着色パターン層Ｂと着色パターン層Ａに、同一の透明樹脂、同一の染料または顔料を用い、その厚さの比を（１．５）対（１）とする等の調整を行う。
【００７５】
もしくは、着色パターン層Ｂに、透明性を維持しながら透過する光を散乱させる効果を有する、シリコン樹脂等の透明な微粒子を添加することも、その調整が容易であるため好適である。
【００７６】
また、着色パターン層Ａの透明性を高いものとすると、高輝度インキ反射層から強い光が反射してくるため、着色シート等の全体領域が明るくなって、着色パターン層Ａの「パターンａ」の領域と、その領域の周辺領域とのコントラスト（明るさの差）が小さくなり、あたかも「パターンａ」が消失したように視認されるため、このように「消失」する部分を混入させることも、その偽造防止性を高めるためには好適である。
【００７７】
また、着色パターン層Ａと着色パターン層Ｂを、いずれも透明性の高いものとすると、「パターンａ」においては、高輝度インキ反射層からの反射光が、正反射光として強く反射し、明るい「色」を有する領域となり、「パターンｂ」に用いられる着色パターン層Ｂの「明るさ」を上げることによって、その「視認性の差」を僅かなものとすることとなるが、この現象は、高輝度インキ反射層そのものの光の反射率が高い場合（照明光となる可視光線の反射率が７０％以上の場合。）に顕著に表れる。
【００７８】
逆に、着色パターン層Ａと着色パターン層Ｂを隠ぺい性の高いものとしたときには、高輝度インキ反射層そのものの光の反射率が低い場合（照明光となる可視光線の反射率が３０％以下の場合。）にさらに顕著に表れることとなる。
【００７９】
以上のように、着色パターン層Ａの上下の面、及び、着色パターン層Ｂの下の面、の形成形状は、透過乃至は反射する光に対して、散乱性を持たず、「平坦な面」（「鏡面」に近いものを意味する。）とする必要があり、ステンレススクリーン印刷方式、凹版方式、レジスト処理方式、さらには、着色層転写方式を用い、インキとしては、透明な樹脂に、その樹脂に溶解性の高い染料を混入させるか、もしくは、透明な樹脂に、粒径の小さい顔料を混入させ、その顔料が二次凝集しないように、ボールミルや、ニーダー等を用いて、顔料を樹脂中に十分に分散させたものを用いることが好ましい。
【００８０】
また、オフセット印刷方式や、グラビア印刷方式、シルクスクリーン方式を用いる場合には、形成時のインキの粘度調整、及び、乾燥条件の管理により、上記のような「平坦な面」を実現する必要がある。
【００８１】
着色パターン層Ａの厚さは、２．０μｍ〜２０μｍであり、その平坦性は、表面粗さＲａで表して、可視光の波長以下、すなわち、０．１μｍ〜０．５μｍとする。
【００８２】
２．０μｍ未満では、安定した「色」を呈することができず、２０μｍを超えると、その段差が視認できるようになるため不都合である。
【００８３】
また、平坦性については、Ｒａが０．５μｍを超えると光の散乱性が高くなり、その界面での光の反射が多くなって、その界面の視認性と、着色パターン層Ｂの界面の視認性との間に、大きな差を生じることとなるため不都合である。平坦性は、もちろん、０．１μｍ未満とすることが好ましいが、印刷方式や、レジスト処理方式等において形成する場合には、物理的な困難性を伴うものとなる。
【００８４】
着色パターン層Ｂの厚さは、着色パターン層Ａの厚さに対応して決められるが、少なくとも、一方の面が「斜面」となるのに十分な厚さが必要であり、着色パターン層Ｂの断面形状を台形で例えた場合には、まず、その土台となる部分の厚さは２．０μｍ〜１０μｍとする。
【００８５】
そして、土台の上にある直角三角形の部分（台形は、土台となる長方形の上に直角三角形が乗せられている形状といえる。）は、「斜面」の傾斜角度によってその形状が決まることとなる。
【００８６】
着色パターン層Ｂの形成領域である「パターンｂ」の領域の大きさが、例えば、１００μｍ×１００μｍであった場合には、傾斜角度が５度のときは、その直角三角形の形状は、一方の端を０μｍとし、他方の端を８．７μｍとすることになる。また、傾斜角度が４０度のときは、一方の端を０μｍとし、他方の端を６２．８μｍとすることになる。
【００８７】
このとき、１００μｍ×１００μｍの領域を１０μｍ×１０μｍに細分化し、個々の１０μｍ×１０μｍの小さな領域のそれぞれに小さな直角三角形を乗せるという意味で一方の端に０μｍ、他方の端に６．３μｍの上乗せをすることでも傾斜角度４０度の斜面を得ることができる。
【００８８】
そして、その斜面の平坦性は、０．１μｍ〜１．０μｍとする。
【００８９】
（もしくは、土台の上にある球面形状部分は、「球面形状」の曲率半径及び光軸の角度によってその形状が決まり、その球面形状の平滑性〔「実際の球面形状の、理想的な球面形状からのずれ」を、「実際の平面の、理想平面からのずれ」と同様に扱うという意味で「平滑性」という言葉を用いる。〕は、０．１μｍ〜１．０μｍとする。）
その土台となる部分の厚さは、２．０μｍ以上とし、その段差を目立たなくするため、１０μｍ以下とする。平坦性については、その面が、着色パターン層Ｂの下となって目立たなくなるため、着色パターン層Ａよりやや粗いものであっても、その視認性には影響しない。
【００９０】
但し、着色パターン層Ｂの断面形状を台形とすることは、着色層の厚いところと薄いところ、上記のサイズが１００μｍ×１００μｍで、傾斜角度が５度の例では、土台２．０μｍ上に、一方の端に０μｍ、そして、他方の端に８．７μｍの上乗せを行うため、その厚さは、薄いところで２．０μｍ、厚いところで１０．７μｍとなる。
【００９１】
従って、着色パターン層Ｂを一つの組成のインキで形成すると、一方の端と他方の端とで大きな「色」の差が生じてしまう。そこで、１００μｍ×１００μｍの領域を傾斜方向に１０分割し、厚さが大きくなるにつれて、その顔料または染料濃度を徐々に薄めていく手法を用いる。
【００９２】
また、上記したように、１００μｍ×１００μｍの領域を１０μｍ×１０μｍに細分化して斜面を形成する場合には、一つ一つの小さな領域内では、薄い方から厚い方へと「色」が徐々に変化しているものの、１００μｍ×１００μｍの領域全体でみれば、均一な「色」を呈するようにすることができる。
【００９３】
すなわち、１００μｍ×１００μｍの一方の端の１０μｍ×１０μｍの「色」（領域内は「色」が変化している。）と、他方の端の１０μｍ×１０μｍの「色」（この領域も領域内で「色」が変化している。）とが、その内側における「色」の変化状況が同一であり、結果として、この二つの領域の「色」は全く同一ということができる。そして、この分割が微細であるため、観察者にとって、「パターンｂ」の全体が一つの「色」を呈すると認識できるものである。（もしくは、直径１０ｍｍの底面の領域を、直径方向に５０μｍ毎の同心円で分割し、その小さな個々のドーナツ状の領域の最外周にあたる領域の着色層の厚さを１０μｍとした場合に、個々のドーナツ状の領域の中心にあたる領域に、２３．９μｍの厚さの着色層を設けることで球面形状を形成する代わりに、フレネルレンズの原理を用いて、各々のドーナツ領域の球面形状側の厚さ変化のみを再現した層を、土台上に形成することで、いわゆるレンズ効果を維持しながら、各々のドーナツ状の領域に形成する着色層の厚さを[１０μｍ＋〔０μｍ〜０．１μｍ〕）] 〔変化する部分の厚さは、０μｍ〜０．１μｍの範囲内となる。〕の範囲に圧縮し、各々の着色層に用いるインキ組成を同一としても、着色パターン層Ｂの中で不要な「色」のムラを発生させず、均一な「色」を呈するものとすることも好適である。）
「パターンａ」や、「パターンｂ」、そして、それらが一つとなった「パターンｃ」としては、文字、図形、記号、及びそれらの組み合わせを用いることができる。
【００９４】
特に、ブランドや、メーカー等が使用している「ロゴ」のように、互いに離間している（接していないという意味。）、複数の文字から構成されるものが好適であって、文字毎に、着色パターン層Ａと着色パターン層Ｂとを交互に変化させても良いし、複数の文字の「一文字」のみを着色パターン層Ｂとし、残りの文字を全て着色パターン層Ａとするものであっても良い。
【００９５】
これは、「視認性」の差が、「一文字」の中の一部のみで発生し（着色パターン層Ａ）、他の部分は変化しないもの（着色パターン層Ｂ）とした場合には、真正性を判定する者が、その「変化」を判定する際に、「偽造防止のために意図して設けられたもの」か、「単なる印刷ムラ」なのかを判別することが困難なものとなるためであり、「一文字」全体が、「一様に変化」するか、「一様に変化しない」かを判定させることにより、判定の信頼性を確保するためである。
【００９６】
また、着色パターン層Ａ（「パターンａ」）と、着色パターン層Ｂ（「パターンｂ」）とを接して形成し、それを合体したものを「パターンｃ」とすると、「パターンｃ」内に、その境界線が発生して、その境界線上で二つの領域を見比べることを可能とし、その二つの領域に何らかの差があることを容易に気付かせる要因となる。
【００９７】
しかも、その境界線領域において、着色パターン層Ａと着色パターン層Ｂとが、部分的に重なった場合には、その境界線領域が別の「色」を呈し、判定の信頼性を大幅に低下させることとなる。
【００９８】
さらに、着色パターン層Ａ（「パターンａ」）と、着色パターン層Ｂ（「パターンｂ」）の占める領域の大きさは、上記した「ロゴ」等の大きさ（例えば、ロゴを表す線の線幅が２ｍｍ。）であれば十分であるが、上記したそれぞれの層の効果を十分に引き出すためには、少なくとも、１００μｍ以上の線幅を有することが必要である。
【００９９】
この線幅は、例えば、「文字を表す画線の内の一つの画線の幅」を意味し、これが、１００μｍ未満であると、高輝度インキ反射層からの反射光に埋もれて、その「色」の変化を判読し難くなる。
【０１００】
透明樹脂基材としては、各種の熱可塑性樹脂、熱硬化性樹脂、もしくは電離放射線硬化性樹脂を適宜な手段によってフィルム状、または、シート状にしたものを用いることができる。
【０１０１】
透明樹脂基材の一方の面、及び他方の面にそれぞれ、着色パターン層Ａ及び、着色パターン層Ｂを上記したように形成し、さらに、その着色パターン層Ｂ上と、その着色パターン層Ｂを形成しておらず透明樹脂基材が露出している領域上に、それらの面形状に追従するように、高輝度インキ反射層を形成する。
【０１０２】
高輝度インキ反射層には、適宜な剥離性を有する基材表面上に金属薄膜を湿式法や乾式法で形成した後に、その金属薄膜をロール巻き上げ方式その他の適宜な剥離手段を用いて、その基材表面から剥離しつつ、その金属薄膜を適宜な大きさ及び形状になるように破断する方法で形成した金属薄膜細片を、所定の樹脂材料及び溶剤等に分散させた高輝度インキを用いることができる。
【０１０３】
この高輝度インキを形成する際には、その金属薄膜細片が高輝度インキ反射層内で凝集せず、高輝度インキ反射層面内に略平行な方向に延びるように、その面内方向に力がかかる多段オフセット印刷方式や、グラビアリバースコーティング方式等の印刷方式を用いて形成する。
【０１０４】
もちろん、一旦、表面平滑性を有する基材へ高輝度インキ反射層を所定の厚さで形成し、その表面をロールカレンダー処理して、インキ層内の金属薄膜細片を基材面に略平行に並ぶようにするか、もしくは、この工程を繰り返して高輝度インキ反射層を多層構成として、一層毎の平行化処理効果をより高いものとした後、転写方式にて、その着色パターン層Ｂ上と、その着色パターン層Ｂを形成しておらず透明樹脂基材が露出している領域上に、それらの面形状に追従するように、高輝度インキ反射層を転写形成することも、その高輝度インキ反射層の反射性を高め、いわゆる「金属蒸着反射層」に匹敵する金属光沢を得ることができ好適である。
【０１０５】
さらに、金属薄膜細片の表面を、有機脂肪酸、メチルシリルイソシアネート又はセルロース誘導体で処理して、高輝度インキ中への分散性を向上させて、高輝度インキ反射層の金属光沢を高輝度とすることも好適である。
【０１０６】
また、この高輝度インキ反射層を形成した際に、着色パターン層Ｂの端部に存在する「段差」（１０μｍ厚さで形成すると、１０μｍの段差となる。）が、高輝度インキ反射層の付着ムラ等により、その光反射性にムラを生じて（その段差が目立って）、着色パターン層Ａの段差に対して、「明らかな差（視認性の差）」を生じてしまうことを解消するため、「パターンｂ」領域の端部（境界領域）の５μｍ〜２０μｍに「階調（グラデーション）」を設け、且つ、同様の「階調」を「パターンａ」の端部にも設ける等の工夫を施すことは、偽造防止性を高くするためにも好適である。この「諧調」領域は、上記の「斜面」を形成する領域とは考えず、「斜面」を取り囲む、「周辺領域」と位置づけるものとする。
【０１０７】
その「階調」を施す方法としては、その厚さを１０μｍ、５μｍ、及び１μｍと徐々に小さくするか、もしくは、その領域を厚さ１μｍの適宜な大きさの網点領域として、その段差の視認性を抑制する方法が好適である。もしくは、第１ステップとして、着色パターン層Ｂを設けていない領域のみに高輝度インキ反射層を、着色パターン層Ｂの最も厚い部分の厚さで設け、第２ステップとして、同じ厚さで着色パターン層Ｂ上に高輝度インキ反射層を設けることで、上記した段差を解消することも好適である。
【０１０８】
また、観察者が、「パターンａ」領域の色と、「パターンｂ」領域の色を視認する場合、単純には、「着色パターン層Ａで反射する光」と、「一旦、透明樹脂基材を通過し、着色パターン層Ｂで反射して、再び、透明樹脂基材を通過して戻ってくる光」とを比較するため（特に、着色パターン層Ａと、着色パターン層Ｂの隠ぺい性が高い場合に顕著となる。）、その色差を小さくするために、透明樹脂基材の透明性は高いことが望ましく、その透明性を示す指標である、「ヘーズ」として１０％以下とする。さらには、「ヘーズ」を１％以下とすることがより好適である。
【０１０９】
この「ヘーズ」が１０％を超えると、着色パターン層Ｂの視認性が低下するとともに、「色」を判定する際に、「色」の３要素とは異なる要素である、「色のにごり」が発生し、「パターンａ」と「パターンｂ」の「色」を同一とすることが困難となる。
【０１１０】
「ヘーズ」を、１０％以下に抑えるためには、
透明樹脂基材として、上記した樹脂の中から「ヘーズ」が１０％以下の透明な樹脂を用い、その樹脂に相溶する染料を１％〜１０％添加したものを用いるか、「ヘーズ」が２％以下の透明な樹脂を用い、その樹脂に分散性の良い微粒子有機顔料もしくは、微粒子無機顔料を、１％〜５％添加したものを用いる。
【０１１１】
また、着色パターン層Ｂは、透明樹脂基材上の一部に形成されているが、その透明樹脂基材と着色パターン層Ｂとで形成されている「界面」を、着色シート等に入射した「光」が通過（透過）する際に、その「光」が、不要な反射を受けないことが望ましい。
【０１１２】
特に、着色パターン層Ｂが透明な場合には、その「界面」を、着色シート等に入射した「光」が比較的多く通過（透過）するため、その通過する「光」が、不要な反射を受けないことが重要となる。これは、この界面において着色シート等に入射した「光」が比較的多く反射されることで、着色パターン層Ｂ内に到達する光が減少するだけでなく、着色パターン層Ｂを通過して、斜面で反射した反射光が再び着色パターン層Ｂを通過して透明樹脂基材側に戻ってくる光をも遮断してしまうことで（この界面で反射してしまい、界面を透過しないことを意味する。）、真正性判定の確実性を低下させることとなるからである。そのために、透明樹脂基材の屈折率と、着色パターン層Ｂの屈折率を同一、もしくは、その屈折率差を０．１以下とする。
【０１１３】
その屈折率差が「０」の場合には、その「界面」そのものが存在しないように「光」が透過し、また、屈折率差が存在したとしても、その屈折率差が「０．１以下」の場合には、その「光」に対する不要な反射を十分に抑制することができ、その偽造防止性をさらに高めることができる。
【０１１４】
また、上記した、高輝度インキ反射層の上に、溶剤系もしくは水系の粘着剤を設けることにより、着色ラベルとする。
【０１１５】
このことにより、種々の用途における、被貼着体への適用を容易とすることができる。
【０１１６】
高輝度インキ反射層の下にある着色パターン層Ｂへの影響を抑制するためには、水系の粘着剤を用いることが好ましい。
【０１１７】
さらに、上記した着色シートの高輝度インキ反射層の上に、溶剤系もしくは水系の接着剤層を設け、さらに、着色パターン層Ａの領域においては着色パターン層Ａを覆い、且つ、着色パターン層Ａを設けていない領域においては、透明樹脂基材が露出している領域を覆う、転写用基材を設けて、着色転写シートとする。
【０１１８】
このとき、転写用基材は、透明樹脂基材や着色パターン層Ａとの剥離が容易なものを用いる。
【０１１９】
このことにより、偽造防止性を付与する対象物へ容易に適用でき、且つ、適用後、転写用基材を剥離すると、残った層が非常に薄いため、もはや、その残った層を剥がすことを物理的に難しくでき、偽造防止性の高いものとすることができる。
【０１２０】
このときの各層の形成順序は、例えば、転写用基材の上に、着色パターン層Ａを設け、その着色パターン層Ａを覆うようにして、透明樹脂基材を設け、その上に、着色パターン層Ｂを設け、それらを覆うように高輝度インキ反射層を設けた後に、その高輝度インキ反射層上に接着剤層を設ける順序とすることができる。
【０１２１】
この場合には、転写用基材の上に、転写用基材との剥離性を有する「剥離層」を追加しても好適である。
【０１２２】
また、この順序で設けた場合には、着色パターン層Ａが、透明樹脂基材の中に埋め込まれているため、偽造防止性を付与する対象物へ転写後、転写用基材を剥がした状態で、その剥がした面が面一（着色パターン層Ａが飛び出していないという意味。）であるため、偽造防止性にさらに優れるものとなる。
【０１２３】
本発明の着色シート等を、蛍光灯下で観察したところ、「斜面の正反射光の進行方向」ではない方向においては、着色パターン層Ａの領域である「パターンａ」も、着色パターン層Ｂの領域である「パターンｂ」も、同一の「色」に見え、一つの「色」からなる「一つのパターンｃ」として認識できた。
【０１２４】
さらに、この着色シート等に対して、照明光源を一つとし、その照明光源、着色シート等、及び、観察位置の空間配置を変化させ、照明光源からの照明光が着色パターン層Ｂの斜面で正反射して出てくる方向に観察位置がくるように動かしたところ、その配置にぴったりと合致したところで、「パターンｂ」のみ「色」に変化が生じ、容易且つ確実に、真正性を確認することができた。
【０１２５】
また、本発明の着色ラベルを適宜な被貼着体へ貼り付けた状態で、同様の効果を確認することができた。
【０１２６】
さらに、本発明の着色転写シートを用いて、適宜な対象物へ転写した状態でも、同様の効果を確認できた。
【図面の簡単な説明】
【０１２７】
以下、本発明の実施形態について、図面を参照しながら、詳細に説明する。
【図１】本発明の一実施例を示す着色シートＨの断面図である。
【図２】本発明の別の実施例を示す着色ラベルＨ´の断面図である。
【図３】本発明のさらに別の実施例を示す着色転写シートＨ´´の断面図である。
【発明を実施するための形態】
【０１２８】
（透明樹脂基材）
本発明の着色シートＨの透明樹脂基材１に用いられる樹脂材料としては、各種の熱可塑性樹脂、熱硬化性樹脂、もしくは電離放射線硬化性樹脂を用いることができる。熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。（図１参照。）
これらの熱可塑性樹脂及び熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０１２９】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。（図１参照。）
熱硬化性樹脂や電離放射線硬化性樹脂を用いる場合には、平滑な面を有する型面に未硬化の樹脂を密着させたまま、加熱もしくは電離放射線照射により、硬化を行わせ、硬化後に剥離することによって、硬化したフィルム状またはシート状の透明樹脂基材１を得ることができる。
【０１３０】
また、上記した透明樹脂基材に用いられる樹脂材料の中から、ヘーズが１０％以下である透明材料を選定して用いることで、透明樹脂基材１のヘーズを１０％以下とすることができる。
【０１３１】
（着色パターン層Ａ、または、着色パターン層Ｂ）
本発明の着色シートＨでは、透明樹脂基材１の一方の面の一部に「着色パターン層Ａ」２を形成し、その透明樹脂基材１の他方の面の一部に「着色パターン層Ｂ」３を形成する。（図１参照。）
「着色パターン層Ａ」２に用いられる顔料としては、
有機顔料として、キナクリドン系レッド・マゼンタ、アンスラキノン系レッド・イエロー、ポリアゾ系イエロー、ベンズイミダゾロン系イエロー・オレンジ、フタロシアニン系顔料として、銅フタロシアニンブルー（α型、β型）、銅フタロシアニングリーン、異種金属フタロシアニンブルー、スレン系ブルー、アゾ系顔料として、溶性アゾ顔料（カーミン６Ｂ、パーマネントレッド２Ｂ他）、不溶性アゾ顔料（ジスアゾ系、モノアゾ系他）、不溶性多環式顔料（赤：キナクリドン、ペリレン、ジケトピロロピロール、橙：ペリノン、ペリレン、ジケトピロロピロール、黄：キノフタロン、イソインドリノン、緑：フタロシアニン、青：フタロシアニン、インダンスレン、紫：ジオキサジン他）、不溶性レーキ顔料（赤：レーキレッドＣ、ウォチュングレッド他）等がある。
【０１３２】
特に、不溶性アゾ顔料、不溶性多環式顔料、不溶性レーキ顔料は、着色力が強く、鮮明な色相を有し、透明性が高いため好適である。
【０１３３】
無機顔料としては、複合酸化物系顔料、微粒子複合酸化物系顔料、紺青、ハイブリッド型顔料等があるが、さらに、弁柄、モリブデンレッド、カドミウムレッド、鉛丹（以上、赤色。）、黄鉛（赤口）、モリブデンオレンジ（橙色）、カドミウムオレンジ（橙色）、群青（ウルトラマリンブルー）、紺青（プルシアンブルー）、コバルトブルー、セルリアン、マンガン青（以上、青色。）、アンバー（茶色。）、黄鉛、カドミウムイエロー、チタン黄、黄色酸化鉄（以上、黄色。）、酸化クロム、コバルトグリーン、ビリジアン、ピーコック（以上、緑色。）、マルス紫、コバルトバイオレット、マンガンバイオレット（以上、紫色。）その他、体質顔料や、金属粉顔料等が用いられる。
【０１３４】
顔料の粒径は、通常のものを使用できるが、「着色パターン層Ａ」２の透明性を確保するには、顔料の粒径が０．０１〜０．１μｍのもの（微粒子顔料）を使用する。但し、この粒径のものは、二次凝集しやすく、再分散処理等を施す必要がある。添加量は、用いる形成方法において、形成する厚さとのバランスで決められるが、通常１％〜２０％添加が好適であり、適宜な溶剤または水に溶かして、２〜２０μｍの厚さに形成する。
【０１３５】
形成方法は、「着色パターン層Ａ」２の平坦性を、表面粗さＲａで、０．１μｍ〜０．５μｍとするため、ステンレススクリーン印刷方式、凹版方式、レジスト処理方式、さらには、着色層転写方式が好ましい。
【０１３６】
さらに、「着色パターン層Ａ」２の「ヘーズ」を、１０％以下に抑えるためには、「ヘーズ」が２％以下の透明な樹脂を用い、その樹脂に分散性の良い微粒子有機顔料もしくは、微粒子無機顔料を、１％〜５％添加したものを用いる。
【０１３７】
アクリル樹脂（ヘーズ２％以下）、ポリカーボネート樹脂（同２％以下）等に、上記微粒子顔料を１％〜５％添加し、透明樹脂基材１に対する溶解性の小さい溶剤系を用いて、固形分３０％〜５０％として形成する。
【０１３８】
このとき、溶剤系に乾燥速度の比較的遅いもの（沸点１００℃以上、好ましくは、沸点１３０℃以上のもの。）を溶剤成分の１０％〜２０％混入させ、その乾燥中に、「着色パターン層Ａ」２の表面のレベリングを促進することも好適である。
【０１３９】
「着色パターン層Ａ」２に用いられる染料としては、天然染料、及び合成染料があり、ダイレクトレッド２、ダイレクトレッド２８（コンゴレッド）などの直接染料、オレンジ２などの酸性染料、メチレンブルーなどの塩基性染料、カチオン染料、アリザリンなどの媒染染料、モーダントブラック３などの酸性媒染染料、硫化染料、インディゴなどの建染染料、ナフトール染料、ディスパースイエロー７、ディスパースオレンジ３、ディスパースレッド１７、１，４−ジアミノアンスラキノンなどの分散染料及び、レアクティブレッド１などの反応染料等を用いることができる。
【０１４０】
これら染料を、適宜な樹脂に溶解させて、着色パターン層Ａ用のインキとすることができるが、相溶性の高い透明樹脂に溶解させることで、より鮮明な色相と、より高い透明性を得ることができる。
【０１４１】
染料の添加量は、１％〜３０％とする。また、染料系を用いた場合は、顔料系よりも形成時のレンズベリング性や、表面平滑性に優れるため、より「平坦な面」を実現することができる。
【０１４２】
固形分及び、形成方法は顔料系と同様である。
【０１４３】
さらに、「着色パターン層Ａ」２の「ヘーズ」を、１０％以下に抑えるためには、「ヘーズ」が５％以下の透明な樹脂を用い、その樹脂に相溶する染料を１％〜１０％添加したものを用いる。
【０１４４】
また、「着色パターン層Ａ」２に使用される樹脂は、アクリル系樹脂、ポリエステル系樹脂、ポリウレタン系樹脂、塩化ビニル系樹脂、酢酸ビニル系樹脂、塩化ビニル−酢酸ビニル共重合体樹脂、ポリアミド系樹脂、メラミン樹脂、フェノール樹脂などが挙げられ、透明樹脂基材１との接着性の良好なもの、顔料や染料の分散性や相溶性の良いものが使用できる。
【０１４５】
さらに、これらの顔料や、染料に加えて、「色」を調整するため、粒径０．１μｍ〜１．０μｍの炭酸カルシウム等の透明体質顔料や、透明性を有しながら光散乱性を有するシリコンパウダー等の高屈折率透明樹脂粒子を使用することもできる。
【０１４６】
これらの透明体質顔料や、透明樹脂粒子は、「着色パターン層Ａ」２の光透過性を抑制する効果を持ち、その添加量は、固形分比１％〜１０％とする。１％未満では、添加した効果が表れず、１０％を超えると、インキとしてのレベリング性や、分散性に悪影響を及ぼすことになる。
【０１４７】
「着色パターン層Ｂ」３に用いられる樹脂、顔料、及び染料としては、上記したものにおいて、高輝度インキ反射層４や、透明樹脂基材１との接着性の良好なもの、顔料や染料の分散性や相溶性の良いものが使用でき、「着色パターン層Ａ」２と同様の透明性を付与する場合には、その配合も「着色パターン層Ａ」２と同様とするが、隠ぺい性を付与する場合には、隠ぺい性に優れるチタン白や、鉛白等の顔料を用いることになる。
【０１４８】
また、その形成時に、透明樹脂基材１の形状や性質に影響を及ぼさないようにするため、その溶剤系や、形成方法を選択する。特に、その形成プロセスにおいて、「着色パターン層Ｂ」３を形成する領域（「パターンｂ」の領域。）以外の領域にある透明樹脂基材１面には、物理的または、化学的な接触が全く無い方法が望ましい。
【０１４９】
また、「着色パターン層Ｂ」３が設けられている領域における、（透明樹脂基材１と「着色パターン層Ｂ」３との界面。）において、その界面での反射率をほぼ「０％」とするために、透明樹脂基材１に使用する樹脂材料の屈折率と、「着色パターン層Ｂ」３に使用する樹脂の屈折率を同一とするか、または、その屈折率差を０．１以下とするように、「着色パターン層Ｂ」３に使用する樹脂を選定する。
【０１５０】
例えば、各種の熱可塑性樹脂、熱硬化性樹脂、もしくは電離放射線硬化性樹脂を用いることができ、熱可塑性樹脂としては、アクリル酸エステル樹脂（屈折率ｎ＝１．４７）、アクリルアミド樹脂（ｎ＝１．５０）、ニトロセルロース樹脂（ｎ＝１．５４）、酢酸ビニル樹脂（ｎ＝１．４７）、もしくは、ポリスチレン樹脂（ｎ＝１．６０）等が、また、熱硬化性樹脂としては、不飽和ポリエステル樹脂（ｎ＝１．６４）、ウレタン樹脂（ｎ＝１．６０）、エポキシ変性アクリル樹脂（ｎ＝１．５５）、エポキシ変性不飽和ポリエステル樹脂（ｎ＝１．６４）、アルキッド樹脂（ｎ＝１．５４）、もしくはフェノール樹脂（ｎ＝１．６０）等が挙げられる。
【０１５１】
これらの熱可塑性樹脂及び熱硬化性樹脂は、１種もしくは２種以上を使用することができ、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０１５２】
また、電離放射線硬化性樹脂としては、エポキシアクリレート（ｎ＝１．５５）、ウレタンアクリレート（ｎ＝１．５４）、アクリル変性ポリエステル（ｎ＝１．６４）等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０１５３】
さらに、環境に配慮して、生分解性プラスチックを用いることもできる。
【０１５４】
もちろん、これらの樹脂を、「着色パターン層Ａ」２にも使用し、その耐久性や、物理特性の高いものとすることも好適である。
【０１５５】
「着色パターン層Ｂ」３の斜面を形成する方法としては、「着色パターン層Ａ」２の形成方法と同様の方法を用いることができるが、斜面の傾斜角度を５度〜４０度とすること、もしくは、球面形状を再現性よく形成することや、その平坦性である、表面粗さＲａで０．１μｍ〜１．０μｍとすることを実現するためには、凹版方式、着色層転写方式及び着色層成形方式を用いることが好適である。
【０１５６】
凹版印刷方式は、凹版の底面を斜面とし、自由なパターンで１００μｍ程度の厚さの印刷をすることができ、且つ、印刷形状の再現性が高い。
【０１５７】
着色層転写方式は、転写基材上にあらかじめ「着色パターン層Ｂ」３に相当する着色層を設けておき、透明樹脂基材１上に位置合わせをして重ね合わせ、転写基材上から加熱し、且つ、加圧して、その着色層自体の接着性を利用して、着色層部分のみを透明樹脂基材１上へ転写（転移）させるものである。その転写後に斜面、もしくは、球面形状となる面は、転写基材上の表面が写し取られた面となるため、高い平坦性と、高い再現性を付与することが可能である。
【０１５８】
着色層成形方式は、あらかじめ凹版と同様の成形型をフォトレジストの露光量調節等の手法を用いて作成しておき、この成形型の凹部に電離放射線硬化型の樹脂を埋め込んで、透明樹脂基材１上に接するように重ねて、電離放射線を照射した後、その成形型を剥がすことで、「着色パターン層Ｂ」３を高い精度で形成することができるものである。ここで、フォトレジストの露光量調節とは、通常の「露光するか否かのＯＮ／ＯＦＦの露光」ではなく、一つのパターンを細分化し、その細かな領域に、パターンの端部から徐々に露光量を増加させ、フォトレジスト現像後には、「階段状の斜面」、もしくは、「ドーナツ状、且つ、階段状の略球面」を形成することをいう。このとき、その階段の一つのステップの段差が０．１μｍ未満であれば、本発明の「斜面」、もしくは、「球面形状」に該当することになる。これは、例えば、電子線レジストを用いた電子線描画方式により実現できる。（形成方法は図示せず。）
また、それぞれの方式で、凹版や、転写基材表面、及び成形型の底の部分の面が、「着色パターン層Ｂ」３の「斜面」、もしくは、「球面形状」に該当するため、この面を表面粗さＲａで０．１μｍ〜１．０μｍとなる平坦な面とすることが必須である。
【０１５９】
さらに、これらの形成方法は、「パターンｂ」を微細な領域に分割して、「着色パターン層Ｂ」３を形成する場合にも好適に用いることができる。
【０１６０】
（高輝度インキ反射層）
本発明の着色シートＨでは、透明樹脂基材１の上に接して、追従するように、且つ、透明樹脂基材１の上に「着色パターン層Ｂ」３が設けられている領域においては、その「着色パターン層Ｂ」３に接して、追従するように、高輝度インキ反射層４を形成する。（図１参照。）
高輝度インキ反射層４には、適宜な剥離性を有する基材表面上に金属薄膜を湿式法や乾式法で形成した後に、その金属薄膜をロール巻き上げ方式その他の適宜な剥離手段を用いて、その基材表面から剥離しつつ、その金属薄膜を適宜な大きさ及び形状になるように破断する方法で形成した金属薄膜細片を、所定の樹脂材料及び溶剤等に分散させた高輝度インキを用いることができる。
【０１６１】
この高輝度インキを形成する際には、その金属薄膜細片が高輝度インキ反射層内で凝集せず、高輝度インキ反射層面内に略平行な方向に延びるように、その面内方向に力がかかる多段オフセット印刷方式や、グラビアリバースコーティング方式等の印刷方式を用いて形成する。
【０１６２】
もちろん、一旦、表面平滑性を有する基材へ高輝度インキ反射層を所定の厚さで形成し、その表面をロールカレンダー処理して、インキ層内の金属薄膜細片を基材面に略平行に並ぶようにするか、もしくは、この工程を繰り返して高輝度インキ反射層を多層構成として、一層毎の平行化処理効果をより高いものとした後、転写方式にて、その着色パターン層Ｂ上と、その着色パターン層Ｂを形成しておらず透明樹脂基材が露出している領域上に、それらの面形状に追従するように、高輝度インキ反射層を転写形成することも、その高輝度インキ反射層の反射性を高め、いわゆる「金属蒸着反射層」に匹敵する金属光沢を得ることができ好適である。
【０１６３】
さらに、金属薄膜細片の表面を、有機脂肪酸、メチルシリルイソシアネート又はセルロース誘導体で処理して、高輝度インキインキ中への分散性を向上させて、高輝度インキ反射層の金属光沢を高輝度とすることも好適である。
【０１６４】
高輝度インキ反射層４に用いる金属薄膜細片の金属としては、アルミニウムが適用できるが、必要に応じて、金、銀、銅、真鍮、チタン、クロム、ニッケル、ニッケルクロム、ステンレス等も使用できる。金属薄膜細片の厚さは、０．０１〜０．１μｍが好ましく、さらに好ましくは０．０３〜０．０８μｍであり、高輝度インキ中に分散させた金属薄膜細片の大きさは、５〜２５μｍが好ましく、さらに好ましくは１０〜１５μｍである。大きさが、５μｍ未満の場合はインキ塗膜の輝度が不十分となり、２５μｍを超えると、印刷形成適正や、コーティング形成適正が劣化する。例えば、グラビアコーティング方式を用いた場合には、そのグラビア版のセルに入りにくく、またスクリーン印刷方式を用いた場合には、そのスクリーン版が目詰まりし易く、結果として、高輝度インキ反射層４内の、金属薄膜細片の分布が不均一となったり、金属薄膜細片が面内に平行とならず、折れ曲がったり、凝集してしまったりして、高輝度インキ反射層４の金属光沢が大幅に低下することとなる。
【０１６５】
金属薄膜細片は、例えば、ポリエステルフィルム基材／剥離層／金属蒸着膜／金属表面の酸化防止保護層からなる金属蒸着フィルムを作製する。この際、剥離層、保護層は、特に限定されないが、例えば、セルロース誘導体、アクリル樹脂、塩素化ポリプロピレンなどが適用できる。この金属蒸着フィルムを、剥離層が溶解する適宜な溶剤中に浸積して、金属蒸着膜上から金属製ロールやゴム製ロールを押し付け（ロール回転速度を基材搬送速度よりわずかに速くする、もしくは、逆方向に回転させる。）て、金属蒸着膜を適宜な形状、大きさとなるように破断しつつ金属蒸着膜を剥離し、撹拌、濾別、乾燥して、所望の厚さ、形状、及び大きさ（形状や大きさは、比較的正規分布に近い分布をなすため、その平均的な形状や大きさをサンプリング法により決定する。）の金属薄膜細片を得る。
【０１６６】
そして、その金属薄膜細片を温度１０〜３５℃、３０分程度、撹拌しながら、有機脂肪酸、メチルシリルイソシアネートまたはセルロース誘導体溶液を加え、金属薄膜細片の表面に有機脂肪酸、メチルシリルイソシアネート又はセルロース誘導体を吸着させて、金属薄膜細片の表面処理を行う。セルロース誘導体としては、ニトロセルロース、セルロースアセテートプロピオネート、セルロースアセテートブチレート、エチルセルロース等が適用できる。セルロース誘導体の添加量は、金属がアルミニウムの場合は、金属薄膜細片に対して１〜２０％とすることが好ましい。
【０１６７】
その表面処理の後、金属薄膜細片を分離、または金属薄膜細片スラリーをそのまま、適宜な樹脂材料及び適宜な溶剤へ配合、分散させて高輝度インキとする。その樹脂材料としては、例えば、（メタ）アクリル樹脂、ポリエステル、ポリアミド、ポリウレタン、セラック、アルキッド樹脂等を用いる。高輝度インキには、必要に応じて、透明性を有する、ワックス、可塑剤、レベリング剤、界面活性剤、分散剤、消泡剤、キレート化剤などの添加剤を添加してもよい。高輝度インキの溶剤は、例えば、トルエン、キシレン等の芳香族系炭化水素、ｎ−ヘキサン、シクロヘキサン等の脂肪族または脂環式炭化水素、酢酸エチル、酢酸プロピル等のエステル類、メタノール、エタノール、ＩＰＡ等のアルコール類、アセトン、ＭＥＫ等のケトン類、エチレングリコールモノエチルエーテル、プロピレングリコールモノメチルエーテル等のアルキレングリコールモノアルキルエーテル等を用いることができる。
【０１６８】
通常のインキは、ロールミル、ボールミルなどで混練して、顔料た添加剤をサブミクロンまで微粒子化し高度に分散させて、印刷適性を持たせるが、本発明の高輝度インキは、混練工程を用いず、攪拌機で混合する手段が好適であり、よりよく分散し、金属光沢が損なわれない。  すなわち、高輝度の金属光沢を発現させるためには、金属薄膜細片の大きさを５〜２５μｍとすることが必要であり、上記のような混練工程を行うと、金属薄膜細片の大きさが５μｍ未満となって、高輝度インキ反射層４の金属光沢を極端に低下させる原因となる。
【０１６９】
以上のようにして得られたインキを、ロールコーティング方式、グラビアコーティング方式、カーテンコート方式、スクリーン印刷方式、または、フレキソ印刷で、さらには、これらの方式で塗膜を形成後に、プレスカレンダー処理や、ロールカレンダー処理によって層内にある金属薄膜細片に面内方向のシェアを加え、また、乾燥時に金属薄膜細片の配向に影響を及ぼさないように、その乾燥速度を制御した乾燥処理を施し、必要に応じて硬化させ、高輝度インキ反射層４を得る。
【０１７０】
この高輝度インキ反射層４の金属光沢は、金属薄膜細片からの反射光からなるため、高輝度インキ反射層４を、この金属薄膜細片が隙間なく敷き詰められた状態が望ましく、この状態のときに、最も良好な金属光沢を得ることができるが、別の見方をすると、基本的には、高輝度インキ反射層４に入射する光を最初に遮る金属薄膜細片の反射光で、その金属光沢の性質が決まるため、金属薄膜細片が同一位置で何層重なっても金属光沢の性質にはあまり影響を及ぼさない。すなわち、高輝度インキ反射層４が必要十分な厚さを有していれば、その厚さ変動によらず、安定した均一な反射光を得ることができる。
【０１７１】
（粘着剤層）
本発明の着色ラベルＨ´（図２参照。）に用いられる粘着剤層５としては、従来公知の溶剤系及び水系のいずれの粘着剤も用いることができる。例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴムなどのゴム系樹脂などを挙げることができる。自然にやさしい材料構成とするために、特に、天然ゴムを主成分とするラテックス、または、それを変性したもの、特に天然ゴムにスチレンとメタクリル酸メチルとをグラフト重合させて得た天然ゴムラテックス等の天然素材から作製されたものを用いても良い。
【０１７２】
粘着剤層５の塗工量は、約８〜３０ｇ／平方メートル（固形分）が一般的であり、従来公知の方法、すなわち、グラビアコート、ロールコート、コンマコートなどの方法で、塗布し乾燥して粘着剤層５を形成する。また、粘着剤層５の粘着力は、高輝度インキ反射層４と粘着剤層５との剥離強度で、ＪＩＳ  Ｚ０２３７準拠の１８０度による剥離方法において、０．１〜３．０ｋｇの範囲、より好適には、２．０ｋｇ〜３．０ｋｇにすることが望ましい。もちろん、それ以上の剥離強度を有していても、本発明の目的には適合している。
【０１７３】
特に、一般のホログラムラベルの反射層には金属薄膜が用いられており、その金属薄膜層と一般の粘着剤との粘着力を強くすることは、金属薄膜の金属結合面が、粘着剤に含まれる溶剤等によって全く変化しない（化学的に）不活性な面であることから、かなり困難である。これに対して、本発明の高輝度インキ反射層４は、粘着剤に用いられる樹脂材料や、溶剤等でその表面が（化学的に）活性な面であることから、高輝度インキ反射層４と粘着剤層５との間の粘着力（剥離強度）を高く設定でき、その偽造防止性を高めることができる。
【０１７４】
本発明の着色ラベルＨ´を、偽造防止を図る対象物（被貼着体）の所望の位置に、その粘着剤層５が接するように貼りつけ、加圧することで、容易にその対象物に適用することができる。
【０１７５】
（転写用基材、または、接着剤層）
本発明の着色転写シートＨ´´（図３参照。）で使用される転写用基材６は、厚みを薄くすることが可能であって、機械的強度や、着色転写シートＨ´´を製造する際の処理や加工に適した耐溶剤性及び耐熱性を有するものが好ましく、さらに、透明樹脂基材１及び、「着色パターン層Ａ」２との剥離性を有するもの（転写用基材６を容易に剥離することができるという意味。）とする。
【０１７６】
使用目的にもよるので、限定されるものではないが、フィルム状もしくはシート状のプラスチックが好ましい。
【０１７７】
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
【０１７８】
転写用基材６の一方の面に、シリコン処理等の表面不活性化処理を全面に施し、転写用基材６の剥離強度を所望の値に抑えることも好適である。
【０１７９】
転写用基材６の厚さは、通常５〜１００μｍであるが、転写シートとしての取り扱い適正から１２〜２５μｍとすることが望ましい。
【０１８０】
もちろん、環境影響を配慮して、透明な生分解性を有するプラスチックフィルム又はシートを使用することもでき、化学合成系として、ラクトン系樹脂：εーカプロラクトン、４−メチルカプロラクトン、３，５，５−トリメチルカプロラクトン、３，３，５−トリメチルカプロラクトン、βープロピオラクトン、γーブチロラクトン、δーバレロラクトン、エナントラクトンの単独重合体またはこれら２種以上のモノマーの共重合体、これらの混合物、ポリカプロラクトン、もしくは、ポリブチレンサクシネート系樹脂：ポリブチレンサクシネート・アジペート、ポリブチレンサクシネートとポリカプロラクトンとの混合物、ポリブチレンサクシネートとポリブチレンサクシネート・アジペートとの混合物、ポリブチレンサクシネート・アジペートとポリ乳酸との混合物、もしくは、ポリ乳酸、ポリ乳酸とＤ−乳酸との混合物など、もしくは、低分子量脂肪族ジカルボン酸と低分子量脂肪族ジオールより合成したポリエステル樹脂、例えばコハク酸とブタンジオール、エチレングリコールとの組み合わせや、シュウ酸とネオペンチルグリコール、ブタンジオール、エチレングリコールとの組み合わせなど、もしくは、変性ポリビニルアルコールと脂肪族ポリエステル樹脂と澱粉の混合物、または、低分子量脂肪族ポリエステルに脂肪族イソシアネートを添加して重合させたものなどが好適である。
【０１８１】
また、天然物系として、ゼラチンなどの動物性天然物質、セルロースなどの植物性天然物質など、もしくは、澱粉脂肪酸エステル、澱粉キトナン・セルロースなど、または、微生物生産系として、ポリヒドロキシブチレートや、ポリエステル系、さらには、炭素源として３−ヒドロキシプロピオン酸、４−ヒドロキシ酪酸、もしくは、γ―ブチロラクトンをベースとするＰ（３ＨＢ−ＣＯ―４ＨＢ）、または、炭素源としてプロピオン酸、吉草酸をベースとしたＰ（３ＨＢ−ＣＯ―３ＨＶ）などが好適である。
【０１８２】
また、転写用基材６の上に、透明樹脂基材１及び、「着色パターン層Ａ」２との剥離性を有する剥離層（図示せず。）を設けてもよく、剥離層は、転写用基材６とは剥離する性質を有し、透明樹脂基材１及び、「着色パターン層Ａ」２との接着性に優れ、且つ、耐久性に優れるものが望ましく、アクリル樹脂、ポリエステル樹脂、ポリウレタン樹脂等より選定する。透明性を有し、且つ、耐久性を有するシリコン樹脂微粒子等を添加することも好適である。
【０１８３】
そして、高輝度インキ反射層４の上に、接着剤層７を設ける。（図３参照。）
接着剤層７に用いられる接着剤としては、偽造防止を図る対象物に対する接着性を確保するためのものであるので、高輝度インキ反射層４等との接着性がよく、被転写物である対象物と強固に接着できるものが好ましい。具体的には、塩化ビニル系樹脂、酢酸ビニル系樹脂、塩化ビニル−酢酸ビニル共重合体樹脂、アクリル系樹脂、ポリエステル系樹脂、ポリウレタン系樹脂、ポリアミド系樹脂、及びゴム変性物などが挙げられ、これらの中から適するものを適宜選択して使用でき、また、これらは単体、もしくは２種以上の混合系で、更に必要に応じてハードレジンや可塑剤、または、その他の添加剤を加えて使用することができ、形成厚さ、形成方法等は適宜選択する。
【０１８４】
また、この接着剤層７と高輝度インキ反射層４との間の接着力においても、上記した粘着剤層５と高輝度インキ反射層４との間の粘着力と同様のことが生じ、その偽造防止性を向上することができる。
【０１８５】
本発明の着色転写シートＨ´´を、その対象物に接着剤層７を接するように重ね、転写用基材６側から１００℃〜２００℃の加熱と、１ｇ／平方ミリメートル〜１００ｇ／平方ミリメートルの加圧により、その対象物に貼着させ、その後、転写用基材６のみを剥離することにより、容易に、偽造防止を図る対象物に適用することができる。
【実施例】
【０１８６】
以下、実施例及び比較例により、本発明を更に詳細に説明するが、これに限定されるものではない。なお、溶媒を除き、各層の各組成物は固形分換算の質量部である。
【０１８７】
（実施例１）
透明樹脂基材１を構成する樹脂材料として、５０μｍ厚さの透明なメラミン樹脂を押し出し成形法によりシート上に形成したものを用いた。（図１参照。）
この透明樹脂基材１の一方の面に、下記組成の「着色パターン層Ａ」２を、ステンレススクリーン方式を使用して、厚さ５．０μｍの赤色の文字（ロゴ）「ＢＲ  ＮＤ」を形成した。
【０１８８】
この一つ一つの文字サイズは、５ｍｍ×５ｍｍの文字とし、一つのブランクを含む、「４文字＋１ブランク」の５文字長のものを繰り返えして天地左右に配置したデザイン（天地方向には２ｍｍの隙間をあけ、左右方向には、３ｍｍの隙間を設けた。）とした。「ＢＲ  ＮＤ」の文字の画線幅は、ほぼ３００μｍであった。（これが、透明樹脂基材１の一方の面の一部に設けられた「着色パターン層Ａ」２に相当し、このデザインが、「パターンａ」に相当する。）
そして、乾燥条件は、緩やかなものとし、文字表面の平滑性を高めた。このときの「着色パターン層Ａ」２の平坦性は、表面粗さＲａで、０．５μｍであった。
・＜着色パターン層Ａ用組成物＞
メラミン樹脂                                                      ３０質量部
フタロシアニン系染料                                              １０質量部
トルエン                                                          ３０質量部
イソプロピルアルコール                                            ２  ５質量部
ブチルセルソルブ                                                      ５質量部
さらに、この透明樹脂基材１の他方の面に、下記組成の「着色パターン層Ｂ」３を、凹版印刷方式を使用して、文字の線幅方向（幅３００μｍ）に傾斜角度１０度で形成した。（この傾斜角度は、透明樹脂基材の他方の面に対して１０度とした。）このとき、幅３００μｍを１０分割して、文字の画線を３０μｍ幅の短冊状領域に分け、それぞれの短冊状領域の幅方向に傾斜角度１０度の傾斜を設けた。
・＜着色パターン層Ｂ用組成物＞
メラミン樹脂                                                      ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
「着色パターン層Ｂ」３の短冊状領域の一方の端部での厚さを４．４μｍとし、３０μｍ離れた他の端部での厚さを９．６μｍとした。従って、「着色パターン層Ｂ」３は、傾斜角度３０度の面を持つ短冊状領域が繰り返して形成されたものとなった。（図示せず。図１〜３には、「着色パターン層Ｂ」３として、一つの斜面を有する例を示している。）
その結果、平均厚さ７．０μｍの赤色の文字（ロゴ）「    Ａ    」を形成した。
【０１８９】
このとき、このロゴ「    Ａ    」は、４つのブランクと一つの文字からなり、その「Ａ」の位置が、ちょうど、「着色パターン層Ａ」２の（ロゴ）「ＢＲ  ＮＤ」の中央に位置するように配置した。「    Ａ    」の文字の画線幅も、ほぼ３００μｍであった。（これが、透明樹脂基材１の他方の面の一部に設けられた「着色パターン層Ｂ」３に相当し、このデザインが、「パターンｂ」に相当する。）
（図１参照。）
さらに、この透明樹脂基材１上及び、「着色パターン層Ｂ」３に接して、追従するように、ファインラップスーパーメタリックシルバーインキ（大日本インキ化学工業社製、高輝度インキ商品名）を用いて、グラビアリバース方式で、乾燥後の厚さが５μｍになるように印刷し、２００℃、１００ｋｇ／ｃｍの線圧のシリコン樹脂ロールでカレンダー処理して、高輝度インキ反射層４を形成し、実施例１の着色シートＨとした。（図１参照。）
この着色シートＨを、透明樹脂基材１側から、事務所室内の天井に等間隔に設置されている１０本の蛍光灯の照明下にて観察したところ、着色シートＨを正面から観察した際には、「ＢＲ  ＮＤ」（「パターンａ」）の赤い文字が、高輝度インキ反射層４からの反射光を背後から受けて、また、「    Ａ    」（「パターンｂ」）の赤い文字は、明度を向上させた組成物を１．４倍の厚さで設けたことで、「ＢＲ  ＮＤ」の赤い文字の「色」と、「    Ａ    」の赤い文字の「色」が「同一」と認識され、あたかも、それらの文字が合わさって、「赤色一色」からなる「ＢＲＡＮＤ」という「一つのロゴ」が印刷されているように認識された（「パターンａ」と「パターンｂ」とが同色であるため、一体となって、「パターンｃ」である「ＢＲＡＮＤ」と視認されることを意味する。）。
【０１９０】
このとき、「パターンｂ」である「    Ａ    」の赤い文字の画線内は均一の「色」を呈していると認識できた。（図示せず。）
そして、この着色シートＨを、上記蛍光灯の中の１本のみを点灯させ、この蛍光灯からの着色シートＨへの入射光が、「着色パターン層Ｂ」３の斜面によって正反射される方向から着色シートＨを観察すると、「    Ａ    」（「パターンｂ」）の赤い文字のみが明るくなり、その真正性を判定することができた。また、「着色パターン層Ｂ」３の段差も目立だたないものであった。（図示せず。）
以上のことから、本発明の着色シートＨが高い偽造防止性を有するものと思われた。
【０１９１】
（実施例２）
透明樹脂基材１を構成する樹脂材料として、アクリル樹脂（ヘーズ２％）を用い、「着色パターン層Ａ」２及び「着色パターン層Ｂ」３に、下記組成のインキ組成物を用いたこと以外は、実施例１と同様にして、実施例２の着色シートＨとした。（図１参照。）
・＜着色パターン層Ａ用組成物＞
アクリル樹脂                                                      ３０質量部
レイキッドＣ微粒子有機顔料                                          １質量部
トルエン                                                          ３０質量部
イソプロピルアルコール                                            ３  ４質量部
ブチルセルソルブ                                                      ５質量部
・＜着色パターン層Ｂ用組成物＞
メラミン樹脂                                                      ３０質量部
レイキッドＣ微粒子有機顔料                                          １質量部
蛍光増白剤                                                          ２質量部
トルエン                                                          ３０質量部
イソプロピルアルコール                                            ３  ４質量部
ブチルセルソルブ                                                      ３質量部
この着色シートＨを、実施例１と同様に評価したところ、「着色パターン層Ａ」２の「色」（青色）の変化が、より明確に視認されたこと以外は、実施例１と同様の良好な評価
結果を得た。
【０１９２】
（実施例３）
透明樹脂基材１を構成する樹脂材料として、アクリル酸エステル樹脂（屈折率ｎ＝１．４７）を用い、「着色パターン層Ａ」２と「着色パターン層Ｂ」３に、下記組成のインキ組成物を用いたこと以外は、実施例１と同様にして、実施例３の着色シートＨとした。（図１参照。）
・＜着色パターン層Ａ用組成物＞
アクリル酸エステル樹脂（屈折率ｎ＝１．４７）                      ３０質量部
フタロシアニン系染料                                              １０質量部
トルエン                                                          ３０質量部
イソプロピルアルコール                                            ２  ５質量部
ブチルセルソルブ                                                      ５質量部
・＜着色パターン層Ｂ用組成物＞
アクリル酸エステル樹脂（屈折率ｎ＝１．４７）                      ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
この着色シートＨを、実施例１と同様に評価したところ、「着色パターン層Ｂ」３の領域における、「着色パターン層Ｂ」３と透明樹脂基材１との界面での反射が消失したこと（観察角度を変えても、その「色」が変化しないことを意味する。）以外は、実施例１と同様の良好な評価結果を得た。
【０１９３】
（実施例４）
実施例３の「着色パターン層Ａ」２及び「着色パターン層Ｂ」３用インキ組成物として、下記組成物を用いたこと以外は、実施例３と同様にして、実施例４の着色シートＨを得た。（図１参照。）
・＜着色パターン層Ａ用組成物＞
エポキシ変性アクリル樹脂（ｎ＝１．５５）                          ３０質量部
フタロシアニン系染料                                              １０質量部
トルエン                                                          ３０質量部
イソプロピルアルコール                                            ２  ５質量部
ブチルセルソルブ                                                      ５質量部
・＜着色パターン層Ｂ用組成物＞
エポキシ変性アクリル樹脂（ｎ＝１．５５）                          ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
この着色シートＨを、実施例１と同様に評価したところ、「着色パターン層Ｂ」３の領域における「着色パターン層Ｂ」３と透明樹脂基材１との界面での反射が消失したことが感じられたこと（透明樹脂基材１の他方の面の正反射角度に観察角度を合わせても、その「色」が比較的変化しないことを意味する。）以外は、実施例１と同様の良好な評価結果を得た。
【０１９４】
（実施例５）
実施例１の高輝度インキ反射層４の上に、下記組成の粘着剤層５を、シルクスクリーン印刷方式を用いて、３０μｍ厚さで形成し、実施例４の着色ラベルＨ´を得た。（図２参照。）
・＜粘着剤組成物＞
酢酸ビニル−アクリル共重合体                                      ３０質量部
トルエン                                                          ２０質量部
酢酸ビニル                                                        ２０質量部
イソプロピルアルコール                                            ２  ５質量部
ブチルセルソルブ                                                    ５質量部
この着色ラベルＨ´の粘着剤層５を、偽造防止性を付与する対象物の表面に置き、圧力をかけたところ、着色ラベルＨ´が、その対象物表面に容易に貼着し、透明樹脂基材１側から、室内蛍光灯下にて観察したところ、実施例１と同様の良好な評価結果を得た。
【０１９５】
（実施例６）
転写用基材６として、２５μｍポリエチレンテレフタレートを用い、その一方の面に、実施例１の「着色パターン層Ａ」２を同様の方法を用いて形成し、その一方の面と、「着色パターン層Ａ」２の表面を覆うように、下記組成の組成物を、グラビアコーティング方式を用いて、１０μｍの厚さで形成し、その上に、実施例１の「着色パターン層Ｂ」３を同様の配置となるように形成した。（図３参照。）
・＜透明樹脂基材用組成物＞
メラミン樹脂                                                      ３０質量部
トルエン                                                          ４０質量部
イソプロピルアルコール                                            １  ０質量部
酢酸エチル                                                        ２０重量部
その上に実施例１と同様にして、高輝度インキ反射層４を形成し、その上に、下記組成の接着剤層７をグラビアコーティング方式を用いて、１０μｍの厚さで形成し、実施例６の着色転写シートＨ´´を得た。（図３参照。）
・＜接着剤組成物＞
酢酸ビニル−アクリル共重合体                                      ２０質量部
トルエン                                                          ４０質量部
酢酸ビニル                                                        ４０質量部
この着色転写シートＨ´´の接着剤層７面を、偽造防止性を付与する対象物の表面に接するように置き、転写用基材６側から、１２０℃、且つ、１０ｇ／平方ミリメートルにて加熱且つ加圧した後、その転写用基材６を剥離し、その対象物上に、転写部分（着色転写シートＨ´´の構成から、転写用基材６を剥離した部分。）を転写した。
【０１９６】
その転写部分は、もはや、その対象物から剥がすことができず、高い偽造防止性を有すると思われたこと以外は、実施例１と同様の良好な評価を得た。
【０１９７】
（実施例７）
実施例６において、高輝度インキ反射層４を、ＴｉＯｘ薄膜から製造したものとしたこと以外は、同様にして、実施例７の着色転写シートＨ´´を得た。（図３参照。）
この着色転写シートＨ´´を実施例６と同様にして、偽造防止性を付与する対象物のデザインの上に転写したところ、高輝度インキ反射層４の輝度そのものが若干低下したものの、転写部分を通して、「着色パターン層Ａ」２及び「着色パターン層Ｂ」３の「ロゴ」の背後に、その対象物にあらかじめ印刷されていたデザインを視認することができ、意匠性が向上するとともに、さらに偽造防止性が高いものとなったこと以外は、実施例６と同様に良好な評価結果を得た。
【０１９８】
（実施例７）
透明樹脂基材１を構成する樹脂材料として、５０μｍ厚さの透明なメラミン樹脂を押し出し成形法によりシート上に形成したものを用いた。（図示せず。）
この透明樹脂基材１の一方の面に、下記組成の「着色パターン層Ａ」２を、ステンレススクリーン方式を使用して、厚さ５．０μｍの赤色の文字（ロゴ）「ＢＲ  ＮＤ」を形成した。
【０１９９】
この一つ一つの文字サイズは、１０ｍｍ×１０ｍｍの文字とし、一つのブランクを含む、「４文字＋１ブランク」の５文字長のものを繰り返えして天地左右に配置したデザイン（天地方向には２ｍｍの隙間をあけ、左右方向には、３ｍｍの隙間を設けた。）とした。
【０２００】
また、「ＢＲ  ＮＤ」の文字の画線幅は、ほぼ３００μｍであった。（これが、透明樹脂基材１の一方の面の一部に設けられた「着色パターン層Ａ」２に相当し、このデザインが、「パターンａ」に相当する。）
そして、乾燥条件は、緩やかなものとし、文字表面の平滑性を高めた。このときの「着色パターン層Ａ」２の平滑性は、表面粗さＲａで、０．５μｍであった。
・＜着色パターン層Ａ用組成物＞
メラミン樹脂                                                      ３０質量部
フタロシアニン系染料                                              １０質量部
トルエン                                                          ３０質量部
イソプロピルアルコール                                            ２  ５質量部
ブチルセルソルブ                                                      ５質量部
さらに、この透明樹脂基材１の他方の面に、下記組成の「着色パターン層Ｂ」３を、凹版印刷方式を使用して形成した。（図示せず。）
このとき、文字サイズを１０ｍｍ×１０ｍｍ（一つの文字の外接円直径は１４．１ｍｍとなる。）、及び、曲率半径を９００ｍｍに設定した球面形状と、その土台となる部分を厚さ６．６μｍとした凹版を作製した。しかも、その球面形状部分も、フレネルレンズの原理を利用して、ドームの底面となる円の直径を１４．１ｍｍ、且つ、ドームの最も高い部分の高さである中心高さを１３．９μｍとした球面形状を想定し、その球面形状を高さ方向に２０分割（そのドームを高さ方向に０．７μｍのピッチでスライスすることを意味する。）し、その厚さ変化部分のみ（スライスしてできる薄い円盤から、その円盤の「芯（円柱形状）」の部分を除去したもの。）を、その土台上に形成できるように凹版を作製し、且つ、画線部は、１０ｍｍ×１０ｍｍの文字「Ａ」とし、「着色パターン層Ａ」２の文字「ＢＲ  ＮＤ」の空白部に合致する配置とした。
【０２０１】
この時の「着色パターン層Ｂ」３の平均厚さは、７．０μｍであった。（図示せず。）
・＜着色パターン層Ｂ用組成物＞
メラミン樹脂（屈折率ｎ＝１．５０）                                ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
その結果、平均厚さ７．０μｍの赤色の文字（ロゴ）「    Ａ    」を形成した。
【０２０２】
このとき、このロゴ「    Ａ    」は、４つのブランクと一つの文字からなり、その「Ａ」の位置が、ちょうど、「着色パターン層Ａ」２の（ロゴ）「ＢＲ  ＮＤ」の中央に位置するように配置した。「    Ａ    」の文字の画線幅も、ほぼ３００μｍであった。（これが、透明樹脂基材１の他方の面の一部に設けられた「着色パターン層Ｂ」３に相当し、このデザインが、「パターンｂ」に相当する。）
このときの「着色パターン層Ｂ」３の平滑性は、「球面形状」の一部を「小さい領域での平面」と近似して測定し、表面粗さＲａで、０．５μｍであった。
【０２０３】
さらに、この透明樹脂基材１上及び、「着色パターン層Ｂ」３に接して、追従するように、ファインラップスーパーメタリックシルバーインキ（大日本インキ化学工業社製、高輝度インキ商品名）を用いて、グラビアリバース方式で、乾燥後の厚さが５μｍになるように印刷し、２００℃、１００ｋｇ／ｃｍの線圧のシリコン樹脂ロールでカレンダー処理して、高輝度インキ反射層４を形成し、実施例７の着色シートＨとした。（図示せず。）
この実施例７の着色シートを、透明樹脂基材１側から、事務所室内の天井に等間隔に設置されている１０本の蛍光灯の照明下にて観察したところ、着色シートを正面から観察した際には、「ＢＲ  ＮＤ」（「パターンａ」）の赤い文字が、反射性薄膜層５からの反射光を背後から受けて、また、「    Ａ    」（「パターンｂ」）の赤い文字は、明度を向上させた組成物を１．４倍の厚さで設けたことで、「ＢＲ  ＮＤ」の赤い文字の「色」と、「    Ａ    」の赤い文字の「色」が「同一」と認識され、あたかも、それらの文字が合わさって、「赤色一色」からなる「ＢＲＡＮＤ」という「一つのロゴ」が印刷されているように認識された（「パターンａ」と「パターンｂ」とが同色であるため、一体となって、「パターンｃ」である「ＢＲＡＮＤ」と視認されることを意味する。）。
【０２０４】
このとき、「パターンｂ」である「    Ａ    」の赤い文字の画線内は均一の「色」を呈していると認識できた。（図示せず。）
そして、この実施例７の着色シートを、上記蛍光灯の中の１本のみを点灯させ、この蛍光灯からの着色シートへの入射光が、「着色パターン層Ｂ」３の球面形状によって集光される方向であって、且つ、集光される距離だけ離れた位置（集光点を意味する。距離は約３００ｍｍ。）で着色シートを観察すると、「    Ａ    」（「パターンｂ」）の赤い文字のみが明るくなり、その真正性を判定することができた。（図示せず。）
以上のことから、本発明の実施例７の着色シートが高い偽造防止性を有するものと思われた。
(比較例)
（比較例１）「着色パターン層Ａ」２及び「着色パターン層Ｂ」３を設けず、「着色パターン層Ａ」２と同様の組成物を用いて、「ＢＲＡＮＤ」の「ロゴ」を一様に形成したこと以外は、実施例１と同様にし、比較例１の着色シートを得た。
【０２０５】
この着色シートを実施例１と同様に評価したところ、形成した「ＢＲＡＮＤ」の「ロゴ」は、いずれの文字も同様に視認されるものであり、「ＢＲＡＮＤ」の「ロゴ」を着色シートの上に単に印刷形成するだけで、同様のものが容易に作成でき、偽造防止性に劣るものであると思われた。
【符号の説明】
【０２０６】
Ｈ      着色シート
Ｈ´    着色ラベル
Ｈ´´  着色転写シート
１      透明樹脂基材
２      着色パターン層Ａ
３      着色パターン層Ｂ
４      高輝度インキ反射層
５      粘着剤層
６      転写用基材
７      接着剤層
【図１】
2014124829.tif 000003
【図２】
2014124829.tif 000004
【図３】
2014124829.tif 000005